(57)【要約】      （修正有）【課題】糸巻きゴルフボールの有する特別の感覚を備えたソリッドゴルフボールを提供する。【解決手段】ゴルフボールはコア、外側カバー層、および、オプションとしてそれらコアおよび外側カバー層の間に配された中間層を具備する。外側カバー層はポリウレタンまたはポリ尿素配合物を有してよい。ゴルフボールの少なくとも一部が、ゴルフボールの物理特性および／または性能特性（例えば反発係数）を改善する配合物を有する。好ましくは、コアの反発係数は０．８以上である。【選択図】なし【特許請求の範囲】
【請求項１】
コアおよびこのコアの周りに配された少なくとも１つの層を有するゴルフボールであって、上記コアまたは上記層が、ベースポリマー、架橋開始剤、および、少なくとも１つの添加物から形成された配合物を有し、上記添加物が、ボラン、ボレート、ボロネート、ボリネート、少なくとも１つのホウ素原子を環員として有する複素環式化合物、ホウ素含有有機スルフィド、硫黄含有シリコ化合物、そのような添加物の塩およびホウ素錯体の金属塩、有機金属塩、および非金属塩からなるグループから選択されたことを特徴とするゴルフボール。
【請求項２】
上記添加物は、ＢＲ３を含む、またはＢＲ３の、モノオルガノ、ジオルガノ、またはトリオルガノ化合物、ホウ酸、硫黄置換ボレート、アミンボレートエステル、ボロン酸、ジボロネート、ボリン酸、ジオキサボロラン、ジオキサボリナン、Ｂ（ＯＲ）３、Ｂ（ＯＲ”）３、Ｒ’Ｂ（ＯＲ）２、ＹＲ” Ｂ（ＯＲ）２、Ｙ’［Ｒ”Ｂ（ＯＲ）２］２、Ｒ’２Ｂ（ＯＲ）、Ｓｙ［（Ｒ”）ｚＧ］２の構造を有する化合物、このような添加物の金属または非金属塩、テトラオルガノ−ボランのアニオンＲ４Ｂ−からなるグループから選択され、ＲおよびＲ’は、Ｈ、および、４０以下の炭素原子を有する同一または異なる一価のラジカルであり、オプションとして１または複数のヘテロ原子を含み、オプションとして１または複数の電子吸引基で置換され、Ｒ”は、２０以下の炭素原子を有する同一または異なる二価のラジカルであり、オプションとして１または複数のヘテロ原子を含み、オプションとして１または複数の電子吸引基で置換され；Ｙは、チオシアノ（−ＳＣＮ）、エポキシ、グルシジル、エピチオ、ビニル、アリル、アミン、およびＡＺ基から選択され、Ａは酸素または硫黄原子であり、ＺはＨ、金属カチオン、有機金属カチオン、および非金属有機カチオンからなるグループから選択されたものであり；Ｙ’はポリスルフィドＳｙまたはポリセレンＳｅｙから選択された二価のラジカルであり；Ｇは同一または異なるＳｉ含有の一価のラジカル；ｘは０、１、２または３の整数であり；ｙは１〜８の整数であり；ｚは０または１である、請求項１記載のゴルフボール。
【請求項３】
上記配合物は、３〜８の炭素原子を有する不飽和酸の金属塩、フィラー、脂肪酸およびその塩からなるグループから選択された少なくとも１つの成分をさらに有する請求項１記載のゴルフボール。
【請求項４】
上記コアが第１の反発係数を伴い、上記ゴルフボールが第２の反発係数を伴い、上記第１および第２の反発係数のうちの少なくとの一方が０．８以上である請求項１記載のゴルフボール。
【請求項５】
上記添加物は、上記ベースポリマーの重量基準で０．１ｐｈｒ〜５ｐｈｒの量だけ存在する請求項１記載のゴルフボール。
【請求項６】
上記添加物は少なくとも１つのＣ−Ｏ−Ｂ結合を有し、この結合中の炭素が第２または第３の炭素である請求項１記載のゴルフボール。
【請求項７】
上記配合物は少なくとも１つのアミノベースの化合物をさらに有する請求項１記載のゴルフボール。
【請求項８】
上記コアの直径は１．５インチ以上であり、上記コアの圧縮は４５〜８０である請求項１記載のゴルフボール。
【請求項９】
上記コアの直径は１．５インチ以上であり、上記コアの圧縮は５０〜９０であり、上記コアは、センタおよび外側コア層を有する請求項１記載のゴルフボール。
【請求項１０】
上記少なくとも１つの層は、厚さが０．０５インチ以下で曲げ弾性率が２０００ｐｓｉ〜３００００ｐｓｉである外側カバー層である請求項１記載のゴルフボール。
【請求項１１】
上記ゴルフボールはさらに外側カバー層を有し、上記少なくとも１つの層は、上記コアおよび上記外側カバー層の間に配され、各層の厚さが０．０５インチ以下である中間層である請求項１記載のゴルフボール。
【請求項１２】
コアおよびこのコアの周りに配された外側カバー層を有するゴルフボールであって、上記コアの直径は１．５３インチ以上であり、上記コアが、ベースポリマー、架橋開始剤、および、少なくとも１つの添加物から形成された配合物を有し、上記添加物が、ボラン、ボレート、ボロネート、ボリネート、少なくとも１つのホウ素原子を環員として有する複素環式化合物、ホウ素含有有機スルフィド、硫黄含有シリコ化合物、そのような添加物の塩およびホウ素錯体の金属塩、有機金属塩、および非金属塩からなるグループから選択されたことを特徴とするゴルフボール。
【請求項１３】
上記添加物は、ＢＲ３を含む、またはＢＲ３の、モノオルガノ、ジオルガノ、またはトリオルガノ化合物、ホウ酸、硫黄置換ボレート、アミンボレートエステル、ボロン酸、ジボロネート、ボリン酸、ジオキサボロラン、ジオキサボリナン、Ｂ（ＯＲ）３、Ｂ（ＯＲ”）３、Ｒ’Ｂ（ＯＲ）２、ＹＲ” Ｂ（ＯＲ）２、Ｙ’［Ｒ”Ｂ（ＯＲ）２］２、Ｒ’２Ｂ（ＯＲ）、Ｓｙ［（Ｒ”）ｚＧ］２の構造を有する化合物、このような添加物の金属または非金属塩、テトラオルガノ−ボランのアニオンＲ４Ｂ−からなるグループから選択され、ＲおよびＲ’は、Ｈ、および、４０以下の炭素原子を有する同一または異なる一価のラジカルであり、オプションとして１または複数のヘテロ原子を含み、オプションとして１または複数の電子吸引基で置換され、Ｒ”は、２０以下の炭素原子を有する同一または異なる二価のラジカルであり、オプションとして１または複数のヘテロ原子を含み、オプションとして１または複数の電子吸引基で置換され；Ｙは、チオシアノ（−ＳＣＮ）、エポキシ、グルシジル、エピチオ、ビニル、アリル、アミン、およびＡＺ基から選択され、Ａは酸素または硫黄原子であり、ＺはＨ、金属カチオン、有機金属カチオン、および非金属有機カチオンからなるグループから選択されたものであり；Ｙ’はポリスルフィドＳｙまたはポリセレンＳｅｙから選択された二価のラジカルであり；Ｇは同一または異なるＳｉ含有の一価のラジカル；ｘは０、１、２または３の整数であり；ｙは１〜８の整数であり；ｚは０または１である、請求項１２記載のゴルフボール。
【請求項１４】
上記コアの圧縮は４５−７０であり、上記ゴルフボールの反発係数が０．８以上である請求項１２記載のゴルフボール。
【請求項１５】
上記コアおよび上記外側カバー層の間に配され、その厚さが０．０５インチ以下である中間層をさらに有する請求項１２記載のゴルフボール。
【請求項１６】
コアおよびこのコアの周りに配された外側コア層を有するゴルフボールであって、上記コアは１．５３インチ以上の直径、第１の反発係数、および第１の圧縮を伴い、上記外側カバー層はポリウレタンまたはポリ尿素から形成され、上記外側カバー層の厚さは０．０５インチ以下であり、上記コア層が、ベースポリマー、架橋開始剤、および、上記第１の反発係数を増大させ、および／または上記第２の圧縮を減少させる、少なくとも１つの添加物を有し、上記添加物が、ボラン、ボレート、ボロネート、ボリネート、少なくとも１つのホウ素原子を環員として有する複素環式化合物、ホウ素含有有機スルフィド、硫黄含有シリコ化合物、そのような添加物の塩およびホウ素錯体の金属塩、有機金属塩、および非金属塩からなるグループから選択されたことを特徴とするゴルフボール。
【請求項１７】
上記コアの圧縮は４５−７０であり、上記ゴルフボールの反発係数が０．８以上である請求項１６記載のゴルフボール。
【請求項１８】
上記少なくとも１つの層は、外側カバー層であり、上記ゴルフボールは上記コアおよび上記外側カバー層の間に配され、層の厚さが０．０５インチ以下である中間層をさらに有する請求項１６記載のゴルフボール。
【発明の詳細な説明】
【技術分野】
【０００１】
この発明は全般的にはゴルフボールに関し、具体的には、１または複数の機能性添加物を有するポリマー組成物から製造されるゴルフボール部品（例えばコア）に関する。
【背景技術】
【０００２】
従来のゴルフボールを二つの一般的な群、ソリッドおよび糸巻きボールに分けることができる。ソリッドゴルフボールは、ワンピース、ツーピース（すなわちソリッドのコアおよびカバー）、および多層（すなわち一層または複数層のソリッドコアおよび／または一層または複数層のカバー）を含む。糸巻きゴルフボールは典型的には、張力をかけた弾性材料で周囲を取り囲んだソリッド、中空、または流体充填センター、およびカバーを含む。ソリッドボールは糸巻きボールより飛距離が長くより耐久性があると従来から考えられてきたが、糸巻き構造が提供する特別の「感覚」に欠けている。
【０００３】
ボールの構造および組成を変更することによって製造業者は、圧縮、速度、およびスピンなどのいずれも種々のプレー能力に応じて最適化することができるプレー特性を広い範囲で変化させることができる。特に多くの製造業者が継続して改良しようとしているゴルフボールの一成分は、センターまたはコアである。クラブヘッドで打った場合コアはゴルフボールの「エンジン」となる。一般的に、ゴルフボールのコアおよび／またはセンターは、ポリブタジエンをベースとするポリマー組成物で構成される。この型の組成は、高い反発係数（「ＣｏＲ」）を提供する一方同時に低い圧縮が得られるように、次いでそれによりゴルフボールの回転率を低下させることができ、良好な「感覚」を提供することができ、またはその両者が得られるように、変更されてきた。しかしながら、現在利用可能なポリマーに物理的な限界があるので、これは困難な作業である。従って、新規な改良されたゴルフボールコア組成物に対する要望が依然として存在する。
【発明の開示】
【０００４】
この発明の開示は、コアおよびこのコアの周りに配された少なくとも１つの層を有するゴルフボールに向けられている。コアは好ましくはソリッドである。コアおよび当該層の少なくとも１つは、上記コアまたは上記層が、ベースポリマー、架橋開始剤、および、少なくとも１つの添加物から形成された配合物を有し、上記添加物が、ボラン、ボレート、ボロネート、ボリネート、少なくとも１つのホウ素原子を環員として有する複素環式化合物、ホウ素含有有機スルフィド、硫黄含有シリコ化合物、そのような添加物の塩およびホウ素錯体の金属塩、有機金属塩、および非金属塩からなるグループから選択されている。上記添加物は、上記ベースポリマーの重量基準で０．１ｐｈｒ〜５ｐｈｒの量だけ存在してよい。上記配合物は、３〜８の炭素原子を有する不飽和酸の金属塩、フィラー、脂肪酸およびその塩からなるグループから選択された少なくとも１つの成分をさらに有してもよい。コアおよび／またはゴルフボールの反発係数は０．８以上であってよい。好ましくは、添加物はコアの反発係数を増大させ、および／または、コアの圧縮を減少させる。
【０００５】
好ましくは、上記添加物は、ＢＲ３を含む、またはＢＲ３の、モノオルガノ、ジオルガノ、またはトリオルガノ化合物、ホウ酸、硫黄置換ボレート、アミンボレートエステル、ボロン酸、ジボロネート、ボリン酸、ジオキサボロラン、ジオキサボリナン、Ｂ（ＯＲ）３、Ｂ（ＯＲ”）３、Ｒ’Ｂ（ＯＲ）２、ＹＲ” Ｂ（ＯＲ）２、Ｙ’［Ｒ”Ｂ（ＯＲ）２］２、Ｒ’２Ｂ（ＯＲ）、Ｓｙ［（Ｒ”）ｚＧ］２の構造を有する化合物、このような添加物の金属または非金属塩、テトラオルガノ−ボランのアニオンＲ４Ｂ−からなるグループから選択され、ＲおよびＲ’は、Ｈ、および、４０以下の炭素原子を有する同一または異なる一価のラジカルであり、オプションとして１または複数のヘテロ原子を含み、オプションとして１または複数の電子吸引基で置換され、Ｒ”は、２０以下の炭素原子を有する同一または異なる二価のラジカルであり、オプションとして１または複数のヘテロ原子を含み、オプションとして１または複数の電子吸引基で置換され；Ｙは、チオシアノ（−ＳＣＮ）、エポキシ、グルシジル、エピチオ、ビニル、アリル、アミン、およびＡＺ基から選択され、Ａは酸素または硫黄原子であり、ＺはＨ、金属カチオン、有機金属カチオン、および非金属有機カチオンからなるグループから選択されたものであり；Ｙ’はポリスルフィドＳｙまたはポリセレンＳｅｙから選択された二価のラジカルであり；Ｇは同一または異なるＳｉ含有の一価のラジカル；ｘは０、１、２または３の整数であり、ｙは１〜８の整数であり、ｚは０または１である。より好ましくは、上記添加物は少なくとも１つのＣ−Ｏ−Ｂ結合を有し、この結合中の炭素が第２または第３の炭素である。ホウ素含有添加物に加えて、上記配合物はさらに少なくともアミノベースの化合物を有してよい。上記コアの直径は１．５インチ以上であり、好ましくは１．５３インチ以上である。コアの圧縮は、５０〜９０、または４５〜８０、好ましくは４５〜７０であってよい。コアはセンタおよび外側コア層を有してよい。上記少なくとも１つの層は、厚さが０．０５インチ以下で曲げ弾性率が２０００ｐｓｉ〜３００００ｐｓｉであって、好ましくはポリウレタンまたはポリ尿素から形成された外側カバー層であってよく、あるいは、コアおよび外側コア層の間に配された厚さが０．０５インチ以下の中間層であってよい。
【発明を実施するための最良の形態】
【０００６】
［定義］
【０００７】
量を数値の表記は、とくにことわらないかぎり、「重量部」である。用語「当量」は、所定の材料を製造するために用いられる種々の成分の相対量に基づいて計算される値であり、所定の材料の固形分に基づく。相対量は、成分から生成されるポリマーのような材料のグラム表記の理論重量をもたらし、生成ポリマー中に存在する具体的な官能基の理論数を与える。
【０００８】
添え字、例えば、ｍ、ｎ、ｘ、ｙ、およびｚは一般的な化学式では、当業者により理解されるように重合化の程度（すなわち連結した繰り返し単位の数）を指す。分子的に非均一な生成物質の場合には、この数字は平均の数であり、整数に限らない。ゼロでなければ、重合化の平均の程度である。
【０００９】
ここでは、用語「ポリマー」は、オリゴマー、付加物、ホモポリマー、ランダムコポリマー、擬似コポリマー、統計的コパリマー、交互コポリマー、周期コポリマー、バイポリマー、ターポリマー、クォーターポリマー、他の形態のポリマー、その置換誘導体、およびそれらの混合物を指す。これらのポリマーは、直鎖、枝分かれ、ブロック、グラフト、モノディスパース、ポリディスパース、規則的、非規則的、タクティック、イソタクティック、シンジオタクティック、ステレオレギュラー、アタクティック、ステレオブロック、単一ストランド、二重ストランド、スター、コム、デンドリティック、および／またはアイオノメリックであってよい。
【００１０】
ここで、用語「テレチェリック」（ｔｅｌｅｃｈｅｌｉｃ）は、反応性末端基によりさらに重合化に進むことができる少なくとも２つの末端反応性の末端基を有するポリマーを指す。ここで開示される反応性末端基は、これに限定されないが、アミン基、ヒドロキシ基、イソシアネート基、カルボン酸基、チオ基、およびこれらの組み合わせを含む。
【００１１】
ここで指し示すように、低アルコキシは、Ｃ１−５好ましくはＣ１−３のアルキルおよびアルコキシ、例えば、メチル、エチル、ｎ−プロピル、イソプロピル、ｎ−ブチル、ｓｅｃ−ブチル、ｔ−ブチル、アミル、イソアミル、メトキシ、エトキシ、イソプロポキシ、イソブトキシ、ｔ−ブトキシを含む。
【００１２】
ここで指し示すように、ハロゲンは、フッ素、塩素、臭素、およびヨウ素を含む。
【００１３】
ここで指し示すように、直鎖または分岐アルキルは、メチル、エチル、ｎ−プロピル、イソプロピル、ｎ−ブチル、ｓｅｃ−ブチル、ｔ−ブチル、アミル、イソアミル、ｎ−ヘキシル、ｎ−ヘプチル、ｎ−オクシル、イソオクシル、ｎ−ノニル、イソノニル、ｎ−ドデシルを含む。
【００１４】
ここで指し示すように、置換アルキルは、シアノアルキルハロアルキル、ヒドロキシアルキル、アルコキシアルキル、好ましくは、好ましくは、Ｃ２−６の例えばβ−シアノエチル、β−クロロエチル、β−ヒドロキシエチル、β−メトキシエチル、β−エトキシエチルを含む。シクロアルキルはシクロペンチル、シクロヘプチル、シクロヘキシルを含み、１または複数のＣ１−４のアルキルを有して良い。
【００１５】
ここで指し示すように、アラルキルおよびアルカリールは、メチルベンジル、フェネチル、フェニソプロピル、ベンジルを含み、例えば、ハロゲン、メチルおよび／またはメトキシにより環置換されてよい。これは、例えば、ｐ−メチルベンジル、ｏ−またはｐ−クロロベンジル、ｏ−またはｐ−トリル、ｏ−またはｐ−クロロフェニル、およびｏ−またはｐ−メトキシフェニルである。
【００１６】
ここで指し示すように。複素環式ラジカルは、ピルロリジニル、ピペリジニル、ピペコリニル、モルホリニル、チオホルホリニル、ピペラジニル（例えばＮ−メチルピペラジニル）を含む。
【００１７】
ここで使用されるように、用語「誘導体」は親の化合物から化学的に誘導可能な種々の化合物を指し、典型的には、親の化合物との間で、化学特性および／または反応性を共有する。適用可能な範囲で、ここで開示される化合物の誘導体は、これに限定されないが、１または複数の置換物を有する置換誘導体、無水物、ダイマー、オリゴマー、エステル、例えば、アミド、ハロゲン化物、酸化物、硫化物、および金属カチオン（例えばＮａ、Ｚｎ、Ｃａ、Ｃｏ、Ｍｇ、Ｎｉ）、有機金属カチオン、および非金属カチオン（例えば第４アンモニウム、第４ピリジニウム、第４キノリニウム、（オルガノ）ホスホニウム、（オルガノ）スルホンニウム、（オルガノ）オキソニウム、（オルガノ）ヨードニウム、（オルガノ）アゾニウム）との塩を含む。
【００１８】
実際の例を除いて、とくにことわらない限り、数値範囲、量、値およびパーセンテージ例えば物質の量、反応の時間および温度、量の比、分子量の値（ここでは数平均分子量平均「Ｍｎ」または加重平均分子量「Ｍｗ」）、および明細書の以下の部分のどうようのものについては、たとえ「約」が、値、量、範囲の前に明確に表記されていなくても、「約」という後が前に記載されているものとして読むことができる。したがって、そうでないと示されていないなら、以下の明細書および特許請求の範囲に示される数値パラメータは、本件の開示内容により得られるべき所望の特性に応じて変化する近似である。特許請求の範囲の均等論の適用を制約するものではないが、最小でも、各数値パラメータは報告された実効数字の数に基づいて把握され、また、通常の丸め手法の適用により把握されるべきである。
【００１９】
開示の広い範囲を示す数値範囲およびパラメータは近似であるけれども、具体例に示される値は可能な限り正確に報告されている。ただし、数値は、それぞれの計測器に見られる標準偏差に必然的に起因する所定の誤差をおのずと含む。さらに、種々のスコープの数値範囲がここに示される場合、列挙された値を含むこれ数値の任意の組み合わせを採用できることを理解されたい。
【００２０】
分子量については、ＭｎにしろＭｗにしろ、それらの値は、ポリスチレンを二位ｓ手基準にしてゲル透過クロマトグラフィーにより決定され、これは当業者には周知であり、米国特許第４７３９０１９号の第４欄、２−４５行に説明されており、詳細はこれを参照されたい。
【００２１】
ここでは、用語「から製造される」（「から形成される」等も同様。「ｆｏｒｍｅｄ  ｆｒｏｍ」および「ｆｏｒｍｅｄ  ｏｆ」）はオープンを意味し、具体的には「ｃｏｍｐｒｉｓｉｎｇ」（他の要素を含んで良い）のクレーム表現である。そのため、列挙された成分のリスト「から製造される」配合物は、少なくとも列挙された成分を含む配合物であり、配合物を組成するときに他の列挙されていない成分を含んでも良い。
【００２２】
ここでは、配合物との関係で用いられる用語「硬化」（ｃｕｒｅ）、具体的には、「硬化可能な材料」。「硬化された材料」は配合物の任意の架橋可能な成分が少なくとも部分的に架橋されることを意味する。この開示内容の所定の例では、架橋可能成分の架橋密度すなわち架橋の程度は、フルの架橋の５％から１００％でよい。他の例では、架橋密度は、完全な架橋の３５％から８５％であってよい。他の例では、架橋密度は、フルの架橋の５０％から８５％であってよい。当業者であれば、架橋の存在および程度すなわち架橋密度は、ＡＳＴＭ  Ｅ１６４０−９９に従う動的機械熱分析（ＤＭＴＡ）野様な種々の手法で決定できることがわかる。
【００２３】
ここでは、用語「飽和」または「実質的に飽和」は着目している化合物または材料が十分に（すなわち二重結合、三重結合または芳香族環構造を含まない）飽和していること、または、不飽和の程度が無視できる、例えば、ＡＳＴＭ  Ｅ２３４−９８に従う臭素かが１０未満例えば５であることを意味する。
【００２４】
ここでは、用語「曲げ弾性率」または「弾性率」は、材料の弾性限界（曲げモードで測定される）内の圧力とひずみの比をさし、材料の折り曲げ強さを示し、引っ張り弾性率と類似である。曲げ弾性率は典型的にはパスカル（「Ｐａ」）またはポンド／平方インチ（「ｐｓｉ」）で報告され、ＡＳＴＭ  Ｄ６２７２−０２にしたがって測定される。
【００２５】
ここでは、用語「材料硬度」は、スラブまたはボタンの形をした非金属材料の押込み硬度であり、ジュロメータで測定される。ジュロメータは、バネ荷重の圧子を具備し、この圧子がスラブに押込み荷重を架け、その硬度を測定する。材料硬度は、他の材料特性、例えば、引っ張り弾性率、レジリエンス、可塑性、圧縮抵抗および弾性に間接的に影響を与える。材料硬度の標準測定には、ＡＳＴＭ  Ｄ２２４０−０２ｂが含まれる。とくに言及しない場合には、材料硬度はショアＤ単位で表される。材料硬度は、ゴルフボール表面で（または他の球鏡面で）直接に測定される、ゴルフボール部分の硬度とは区別される。数値上の相違は、主に、ゴルフボール部品（すなわちセンタ、コアおよび／または層）の当該部分の根底にある構造、大きさ、厚さ、および材料組成に基づく。当業者にとっては、材料硬度とボール上で測定した硬度とが相互に関連するものでもなく、換算可能なものでないことも容易に理解できる。
【００２６】
ここでは、用語「圧縮」は、「ＡＴＴＩ圧縮」や「ＰＧＡ圧縮」としても知られているおり、圧縮テスタ（Ｃｏｍｐｒｅｓｓｉｏｎ  Ｔｅｓｔｅｒ。ＡＴＴＩ  Ｅｎｇｉｎｅｅｒｉｎｇ  Ｃｏｍｐａｎｙ、Ｕｎｉｏｎ  ｃｉｔｙ、ニュージャージー）から得られるポイントを示し、また、球対象物の相対圧縮を決定するためのスケールとして当分野では周知である。Ａｔｔｉ圧縮とＲｉｅｈｌｅ圧縮との間のおおよその関係は：Ａｔｔｉ圧縮＝（１６０−Ｒｉｅｈｌｅ圧縮）である。圧縮は、ゴルフボール構造上で測定される材料特性（すなわちオン・ボール特性）であり、材料自体の特性ではない。この装置で測定された圧縮はまたＰＧＡ圧縮とも呼ばれる。
【００２７】
ここでは、ゴルフボールまたはそのサブアッセンブリの「反発係数」（ｃｏｅｆｆｉｃｉｅｎｔ  ｏｆ  ｒｅｓｔｉｔｕｔｉｏｎ）または「ＣｏＲ」という用語は、ボールが空気砲から静止スチールプレートに打ち出されたとき、初期入力速度に対するボールの跳ね返り速度の比として定義される。プレートは約１００ポンドすなわち４５Ｋｇの衝突表面荷重を実現する。空気砲およびスチール板の間に間隔を置いて配置される２つの離間弾道光スクリーンのボール飛行の時間間隔ＴｉｎおよびＴｏｕｔが測定され、ＣｏＲ＝Ｔｏｕｔ／Ｔｉｎが計算される。ゴルフボールがより早く跳ね返れば、そのボールのＣＯＲはより大きな値となり、クラブにより打ち出されたときに保持される全エネルギがより大きくなり、ボールもより遠くへ飛ぶ。報告されるＣｏＲの初期速度は約５０ｆｔ／ｓから約２００ｆｔ／ｓであり、とくにことわらない限り、通常１２５ｆｔ／ｓと理解される。ゴルフボールは、初期速度が異なれば、異なるＣＯＲを持つ。
【００２８】
「ムーニー」粘度は、生すなわち非加硫のゴムの可塑性を測定するのに採用する単位である。ムーニー単位の可塑性は、任意のスケールで測定された、１００°Ｃの温度のゴムを含み、１分に２回転する容器中のディスクに加わるトルクと等しい。ムーニー粘度の測定はＡＳＴＭ  Ｄ−１６４６に規定されている。
【００２９】
ここで用いられ、また慣用されるように、単位「ｐｈｒ」は、「ベースポリマーまたはポリマーブレンドの１００部当たりの対応する材料の重量部」を意味する。
【００３０】
［詳細な説明］
【００３１】
この発明のゴルフボールは、任意の構造をとってよいが、好ましくはコアと、このコアを包囲するカバーとを具備する。コアおよび／またはカバーは、１以上の層を具備して良く、中間層をゴルフボールのコアおよびカバーの間に配しても良い。例えば、ゴルフボールのコアは通常のセンターを具備し、このセンターが中間層または外側コア層に包囲されている。中間層または外側コア層はセンターおよび内側カバー層の間に配されている。コアは単一層でもよいし、複数の層を具備しても良い。コアの最も内側の部分はソリッドでもよいし、液体充填球であってもよいが、好ましくは、ソリッドである。コアとともに、中間層または外側コア層は複数の層を具備しても良い。中間層は張力を掛けられたエラストマー材料から成る糸巻層であってもよい。
【００３２】
ソリッドコアまたは任意のゴルフボール層に適した材料は熱可塑性であってよいけれども、好ましくは、部分的にまたは十分に架橋されてよく（例えば熱硬化）、ベースポリマー（例えば、ゴム、エラストマー）または２またはそれ以上のベースポリマーのブレンド、架橋開始剤または２またはそれ以上の開始剤、および、オプションとして、１または複数の添加物（例えば、架橋コエージェント、フィラー、有機硫黄化合物）を有する配合物を含んでよい。
【００３３】
ベースポリマーまたはベースポリマーブレンド中の少なくとも１つのポリマーは架橋可能（例えばオレフィンおよび／またはアセチレン性不飽和を有する）であってよく、これに限定されないが、天然および合成ゴム（種々の生または再生形態を含む）、ポリオレフィン、ポリアミド、ポリエステル、フルオロポリマー、シリコーン、アイオノマー、およびこれらの混合物を含んでよい。ゴムおよびポリオレフィンは、これに限定されないが、エチレン、プロピレン、ブチレン、イソブチレン、スチレン、および／またはヂエン（単純ジエン、アレン、共役ジエン、例えば、１，３−ブタジエン、２−メチル−１，３−ブタジエン、２，３−ジメチル−１，３−ブタジエン、クロロプレン、１，３−ペンタジエン、１，５−ヘキサジエン、１，３−シクロヘキサジエン、１，４−ペンタジエン、１，４−シクロヘキサジエン、ピペリレン）のホモポリマーおよびコポリマー（これはターポリマーおよび他のコンプレックスコポリマーを含み、ランダム、ブロック、またはグラフトタイプであってよい）を含み、また、オプションとして、５０％未満の１または複数の他の不飽和モノマー、例えば、アセチレン（多例えばビニルアセチレン）、オレフィン（例えばイソブチレン）、ビニル（例えばアクリル酸、メタクリル酸、エタクリル酸、プロピルアクリル酸、他のアルキルアクリル酸、そのような酸のＣ１−６のアルキルエステル、アクリロニトリル、スチレン、メチルスチレン、ビニルトルエン、（ビニルベンゼン）、ビニルエステル、不飽和アルデヒド（例えばアクロレイン）、不飽和ケトン（例えばメチルイソプロペニルケトン）、不飽和エーテル（例えばビニルエーテル）および当業者に知られている他のものをさらに含んで良い。非制限的な例は、ポリジエン、例えばネオプレン、ポリブタジエン（ＢＲ。シス−１，４−ポリブタジエン）、ポリイソプレン（シス−１，４−ポリイソプレン）、ポリエチレン（ＰＥ）、エチレン−プロピレンコポリマー（ＥＰ）、エチレン−ブチレンコポリマー、ポリスチレンブタジエン、ポリエチレンブタジエン、スチレン−プロピレン−ジエンターポリマー、エチレン−プロピレン−ジエンターポリマー（ＥＰＤＭ。具体的にはエチレン−プロピレン−ジシクロペンタジエンターポリマー）ブチルゴム（ポリイソプレンイソブチレン）、スチレン−イソプレン−ブタジエンターポリマー、共役ジエンのスチレン、アクリロニトリル、および／またはメタクリレートとのコポリマー、それらのフッ素化ポリマー（例えばフッ素化ＥＰおよびフッ素化ＥＰＤＭ）、およびこれらの１または複数のブレンドを含む。架橋可能なベースポリマーは、室温で固体でも良い。適切な架橋可能ベースポリマーは高直鎖性の構造（Ｎｄ触媒系により製造された高シスＢＲ）、高分岐性の構造（例えばＣｏ触媒系により製造された高シスＢＲ）、または、中間程度の分岐性を伴う構造（例えばＮｉ触媒系により製造された高シスＢＲ）を有して良い。適切なポリジエンホモポリマーまたはコポリマー、例えば、ＢＲは、高１，４−シスの含量（例えば６０％以上、８０％以上、９０％以上、９５％以上、または約９９％以上、例えば、Ｎｄ、Ｃｏ、またはＮｉ触媒系により製造した高シスＢＲ）、高１，４−トランスの含量（例えば４５％以上、５５％以上、６５％以上、７５％以上、または、８０％以上、または９０％以上、例えば、Ｌａ，ＮｄまたはＮｉ触媒系により製造した高シスＢＲ）、および／または低１，２−ビニルの含量（例えば１５％以下、または１０％以下、または７％以下、または５％以下、または１％以下）を含んでよい。ＢＲのようなポリジエンは、シス−、トランス−、およびビニルアイソマーの構造の種々の組み合わせ、例えば、シス−構造含量がトランス−構造含量および／または１，２−ビニル構造含量より大きいという組み合わせを採用でき、ここで、いずれの所定のポリジエン中のシス−、トランス−およびビニルアイソマーの含量の和は１００％である。種々のポリジエンを単独でまたはそれらの２以上のブレンド中で採用して、任意の所望の物理的または化学的特性および性能特性のゴルフボール部品（コアおよびカバーの間、その中の部分または層）を形成する配合物を調合できる。
【００３４】
ベースポリマーに使用されるポリマーのブレンドは、これに限定されないが、米国特許第６７７４１８７号に開示されているものや（この特許の内容は参照してここに組み入れる）、シス−１，４−ポリイソプレンゴム、３，４−ポリイソプレンゴム、スチレン−イソプレン−ブタジエンゴム、エマルジョン重合によるスチレン−ブタジエンゴム、溶液重合によるスチレン−ブタジエンゴム、シス−１，４−ポリブタジエンゴム、およびエマルジョン重合によるブタジエン−アクリロニトリルまたはスチレン−ブタジエン−アクリロニトリルゴムを含む。エマルジョン重合によるスチレン−ブタジエンゴムは、未硬化の配合混合物の処理性を向上させることができ、５％〜１８％、または２０％〜２８％、または３０％〜５０％のスチレン含量を有して良い。エマルジョン重合によるブタジエン−アクリロニトリルまたはスチレン−ブタジエン−アクリロニトリルゴムは、それぞれ２％〜４０％および２％〜３０％のアクリロニトリル含量をそれぞれ有して良い。溶液重合によるスチレン−ブタジエンゴムは、配合物のヒステリシスを減少させることができ、また、５％〜５０％または９％〜３６％のスチレン含量を有して良い。シス−１，４−ポリブタジエンゴムは、配合物の弾力性および耐摩耗性を向上させることができ、少なくとも９０％のシス−１，４含量を有して良い。
【００３５】
適切なベースポリマー決定するために使用される他のパラメータは、ムーニー粘度、溶液粘度、重量および／または数平均分子量、および多分散性、その他である。一例では、ベースポリマーまたはポリマーブレンドは、ムーニー粘度が、３５以上、または５０以上、中間のムーニー粘度範囲の４０〜６０、または高ムーニー粘度の６５以上である１または複数のポリマーを有してよい。ベースポリマーまたはポリマーブレンドは、加重平均分子量（ｗｅｉｇｈｔ  ａｖｅｒａｇｅ）が２０００００以上、または２５００００以上、または３０００００以上、または４０００００以上の１または複数のポリマーを有して良い。ベースポリマーまたはポリマーブレンドは、多分散性が２以下、または１．８以下、または１．５以下、または１．３５以下、または１．２以下の１または複数のポリマーを有して良い。
【００３６】
他の代替的な例では、ここに開示される添加物を１または複数種だけ配合物中に採用した場合に、ベースポリマーまたはポリマーブレンドは、ムーニー粘度が６０以下、または５０以下、または３５以下、または３０以下、または２５以下、または２０以下、または１５以下の１または複数のポリマーを含んでよい。ポリマーの加重平均分子量は２５００００以下、または２０００００以下、または１８００００以下、または１５００００以下、または１０００００以下、または８５０００以下、または５００００以下であってよい。ポリマーの多分散性は３．５より大、または４以上、または４．５以上、または５以上、好ましくは１０以下、または８以下であってよい。ポリマーのビニル含量は８％以上、または１０％以上、または１２％以上、または１５％以上、または１８％以上、または２０％以上、好ましくは４０％未満、または３５％以下、または３０％以下であってよい。例えば、ベースポリマーまたはポリマーブレンドは、アルキルリチウムまたはアニオン触媒系（極性修正剤例えばＮ−またはＯ−含有化合物を伴ってあるいは伴わずに）を用いて合成され、、オプションとして、官能基を伴うカップリング剤および／または反応性化合物により改質された１または複数のポリジエンを含んでよい。
【００３７】
ベースポリマーブレンドは、さらに、架橋可能または非架橋可能な１または他のエラストマー、例えば、ジエンゴム、当業界で知られている飽和ゴムを有する。ベースポリマーブレンドに使用して適切なエラストマーは、これに限定されないが、先に開示したもの、その一部または十分に水素化したバージョンや、ポリウレタンゴム、ポリ尿素ゴム、メタローセン触媒ポリマー、プラストマー、およびマルチ−オレフィンポリマーを含み、これらはホモポリマー、コポリマーまたはターポリマーであってよい。ベースポリマーブレンドの主たる部分（例えばベースポリマーブレンドの５０重量％以上、または８０重量％以上）が２またはそれ以上の架橋可能ポリマー、例えば、ポリジエン、好ましくはポリブタジエンの１または複数の組み合わせであり、これら他の混和性エラストマーは５０％未満、または４０％未満、または３０％未満、または２５％未満、または２０％未満、または１５％未満、または１０％未満、または５％未満の量だけ存在して良い。一例では、ベースポリマーブレンドは２０％未満、または１８％未満、または１０％未満のバラタを有する。他の例では、ベースポリマーは実質的にバラタを含まない（すなわち２％未満）。
【００３８】
好ましいベースゴムは、シス−構造を少なくとも４０％、好ましくは少なくとも９０％、最も好ましくは少なくとも約９５％有する１，４−ポリブタジエンである。ベースゴムのムーニー粘度は好ましくは約３５より大きく、より好ましくは約４０より大きく、最も好ましくは約５０より大きい。好ましくは、ポリブタジエンゴムの分子量は約２０００００より大きく、より好ましくは約２７５０００以上、最も好ましくは約４０００００以上であり、多分散性は約３より大きくなく、より好ましくは２以下である。所望のポリブタジエンゴムの例は、アクロンのバイエル（Ｂａｙｅｒ  ｏｆ  Ａｋｒｏｎ，ＯＨ）から市販品として入手可能なＢＵＮＡ（登録商標）ＣＢ２２およびＢＵＮＡ（登録商標）ＣＢ２３、東京のウベ工業（ＵＢＥ  Ｉｎｄｕｓｔｒｉｅｓ  ｏｆ  Ｔｏｋｙｏ，日本）から市販品として入手可能なＵＢＥＰＯＬ（登録商標）３６０ＬおよびＵＢＥＰＯＬ（登録商標）１５０Ｌ、およびヒューストンのシェル（Ｓｈｅｌｌ  ｏｆ  Ｈｏｕｓｔｏｎ，ＴＸ）から市販品として入手可能なＣＡＲＩＦＬＥＸ（登録商標）ＢＣＰ８２０、およびＣＡＲＩＦＬＥＸ（登録商標）ＢＣＰ８２４を含む。所望の場合には、コアの性質を変性するために、ポリブタジエンに本技術分野で公知の他のエラストマー、例えば天然ゴム、ポリイソプレンゴムおよび／またはスチレン−ブタジエンゴムを混合することもできる。
【００３９】
架橋開始剤は、当業者に知られている任意の化学的および／または物理的な手段を含み、具体的には、反応性フリーラジカルを生成できるもの、例えば、熱開始剤および光開始剤を含む。そのような開始剤（イニシエータ）は、これに限定されないが、硫黄元素または硫黄供与体（助長剤を伴って、または伴わずに）のような化合物、有機ペルオキシド、有機金属ペルオキシド、炭素−炭素開始剤、アゾ化合物（例えばアゾビスイソブチロニトリル）、ペルエステル、有機ポリオキシド、オゾン、二酸素、ハロイド分子、多原子ペルオキシド、置換ヒドラジン、ヒドラジド、ベンゾフェノン、アルコキシアミン、ニトロ化合物、ニトレート、ジスルフィド、ポリスルフィド、および有機金属化合物や、放射手段（１または複数の増感剤、例えば光開始剤を伴って、または伴わずに）、例えば、化学線放射、粒子放射、Ｘ線放射、電子ビーム放射、超音波、および熱、または、これら化合物および／または物理的手段の２つ以上の組み合わせを含む。開始剤解離促進剤を種々の開始剤およびそのブレンドと組み合わせて使用できる。１または複数の開始剤化合物をその物質だけの形態で使用する場合、すべての開始剤の量は、０．１ｐｈｒ以上、または０．２ｐｈｒ以上、または０．５ｐｈｒ以上、または０．８ｐｈｒ以上、好ましくは１０ｐｈｒ以下、または５ｐｈｒ以下、または２ｐｈｒ以下、または１ｐｈｒ以下であってよい。任意の２つの開始剤化合物の重量比は、一緒に使用する場合、０．０５：１から５０：１、または０．１：１から５：１、または０．２５：１から３：１、または０．５：１から１：１、またはこれらの間の任意の範囲であってよい。開始剤解離促進剤を用いる場合には、促進剤の開始剤に対するモル比は、０．００１：１から１：１、または０．０５：１から１：１であってよい。
【００４０】
開始剤は、硬化サイクル中に解離する任意の既知の重合開始剤であってよい。適切な開始剤は、有機ペルオキシド化合物、例えば、ペルオキシケタル（例えば、１，１−ビス（ｔ−ヘキシルペルオキシ）−３，３，５−トリメチルシクロヘキサン、１，１−ビス（ｔ−ヘキシルペルオキシ）シクロヘキサン、１，１−ビス（ｔ−ブチルペルオキシ）シクロドデカン、ｎ−ブチル−４，４−ビス（ｔ−ブチルペルオキシ）バレレート、２，２−ビス（４，４−ジ−ｔ−ブチルペルオキシシクロヘキシル）プロパン、１，１−ジ（ｔ−ブチルペルオキシ）−３，３，５−トリメチルシクロヘキサン、１，１−ビス（ｔ−ブチルペルオキシ）シクロヘキサン、２，２−ビス（ｔ−ブチルペルオキシ）ブタン、２，２−ビス（ｔ−ブチルペルオキシ）オクタン）、ジアルキルペルオキシド（例えば、ジクミルペルオキシド（ＤＣＰ）、α，α−ビス（ｔ−ブチルペルオキシ）ジイソプロピルベンゼン（ＤＴＢＰ）、２，５−ジメチル−２，５−ジ（ｔ−ブチルペルオキシ）ヘキサン、ジ−ｔ−ブチルペルオキシド、ジ−ｔ−アミルペルオキシド、ｔ−ブチルクミルペルオキシド、ジ（２−メチル−１−フェニル−２−プロピル）ペルオキシド、ｔ−ブチル−２−メチル−１−フェニル−２−プロピルペルオキシド、２，５−ジメチル−２，５−ジ（ｔ−ブチルペルオキシ）ヘキサン−３、ジ（２−ｔ−ブチル−ペルオキシイソプロピル）ベンゼンペルオキシド）、ジアシルペルオキシド（例えば、イソブチリルペルオキシド、２，４−ジクロロベンゾイルペルオキシド、３，３，５−トリメチルヘキサノイルペルオキシド、ｍ−トルオイルベンゾイルペルオキシド、ベンゾイルペルオキシド、ｍ−トルオイルペルオキシド、２，５−ジメチル−２，５−ジ（ベンゾイルペルオキシ）ヘキサン、アセチルペルオキシド、プロピオニルペルオキシド、オクタノイルペルオキシド、デコノイルペルオキシド、ラウロイルペルオキシド、ステアロイルペルオキシド、琥珀酸ペルオキシド、ｔ−ブチル−ペルオキシマレイン酸）、ペルオキシエステル（例えば、α，α−ビス（ネオデカノイルペルオキシ）ジイソプロピルベンゼン、クミルペルオキシネオデカノエート、１，１，３，３−テトラメチルブチルペルオキシネオデカノエート、１−シクロヘキシル−１−メチルエチルペルオキシネオデカノエート、ｔ−ヘキシルペルオキシネオデカノエート、ｔ−ブチルペルオキシネオデカノエート、ｔ−ヘキシルペルオキシピバレート、ｔ−ブチルペルオキシピバレート、１，１，３，３−テトラメチルブチルペルオキシ−２−エチルヘキサノエート、２，５−ジメチル−２，５−ビス（２−エチルヘキサノイルペルオキシ）ヘキサン、１−シクロヘキシル−１−メチルエチルペルオキシ−２−エチルヘキサノエート、ｔ−ヘキシルペルオキシ−２−エチルヘキサノエート、ｔ−ブチルペルオキシ−２−エチルヘキサノエート、ｔ−ヘキシルペルオキシイソプロピルモノカルボネート、ｔ−ブチルペルオキシマレイン酸、２，５−ジメチル−２，５−ビス（ｍ−トルオイルペルオキシ）ヘキサン、ｔ−ブチルペルオキシ−２−エチルヘキシルモノカルボネート、ｔ−ヘキシルペルオキシベンゾエート、２，５−ジメチル−２，５−ビス（ベンゾイルペルオキシ���ヘキサン、ｔ−ブチルペルオキシ−ｍ−トルオイルベンゾエート、ビス（ｔ−ブチルペルオキシ）イソフタレート、ｔ−ブチル−ペルオキシイソプロピルカルボネート、ｔ−ブチルペルオキシアセテート、ｔ−ブチルペルオキシイソブチレート、ｔ−ブチルペルオキシ−３，５，５−トリメチルヘキサノエート、ｔ−ブチルペルオキシラウレート、ｔ−ブチルペルオキシベンゾエート）、ケトンペルオキシド（例えば、メチルシクロヘキサノエートペルオキシド、メチルアセトアセテートペルオキシド、アセチルアセトンペルオキシド、メチルエチルケトンペルオキシド、シクロヘキサノンペルオキシド）、ヒドロペルオキシド（例えば、ｔ−ヘキシルヒドロペルオキシド、ｔ−ブチルヒドロペルオキシド、ｐ−メンタンヒドロペルオキシド、１，１，３，３−テトラメチルブチルヒドロペルオキシド、２，５−ジェメチルヘキサン−２，５−ヒドロペルオキシド、クメンヒドロペルオキシド、ジイソプロピルベンゼンヒドロペルオキシド）、ペルオキシジカルボネート（例えば、ジ−ｎ−プロピルペルオキシジカルボネート、ジイソプロピルペルオキシジカルボネート、ビス（４−ｔ−ブチルシクロヘキシル）ペルオキシジカルボネート、ジ−２−エトキシエチルペルオキシジカルボネート、ジ−２−エチルヘキシルペルオキシジカルボネート、ジ−２−メトキシブチルペルオキシジカルボネート、ジ（３−メチル−３−メトキシブチル）ペルオキシジカルボネート）、ｔ−ブチルトリメチルシリルペルオキシド、３，３’４，４’−テトラ（ｔ−ブチルペルオキシカルボニル）ベンゾフェノン、およびこれらの２以上の組み合わせを含む。ＤＣＰはゴルフボール製造に最も慣用的に使用されるペルオキシドである。ＤＴＢＰはより高い架橋効率を実現できる。他の例は以下を含むがこれに限定されない：フィラデルフィアのエルフ  アトケム（Ｅｌｆ  Ａｔｏｃｈｅｍ  ｏｆ  Ｐｈｉｌａｄｅｌｐｈｉａ，ＰＡ）から市販品として入手可能なＶＡＲＯＸ（登録商標）２３１ＸＬおよびＶＡＲＯＸ（登録商標）ＤＣＰ−Ｒ；シカゴのアクゾ  ノーベル（Ａｋｚｏ  Ｎｏｂｅｌ  ｏｆ  Ｃｈｉｃａｇｏ，  ＩＬ）から市販品として入手可能なＰＥＲＫＯＤＯＸ（登録商標）ＢＣおよびＰＥＲＫＯＤＯＸ（登録商標）１４；及びトレントンのライン  ケミ（Ｒｈｅｉｎ  Ｃｈｅｍｉｅ  ｏｆ  Ｔｒｅｎｔｏｎ，  ＮＪ）から市販品として入手可能なＥＬＡＳＴＯＣＨＥＭ（登録商標）ＤＣＰ−７０。
【００４１】
種々の活性を伴う種々の形態でペルオキシドを入手できることは周知である。活性は典型的には「活性酸素量」により定義される。例えば、ＰＥＲＫＯＤＯＸ（商標）ＢＣペルオキシドは９８％活性であり、活性酸素量は５．８０％であり、他方、ＰＥＲＫＯＤＯＸ（商標）ＤＣＰ−７０は７０％活性であり、活性酸素量は４．１８％である。ペルオキシドが純粋な形態であれば、好ましくは、少なくとも約０．２５ｐｈｒの量あり、より好ましくは、約０．３５ｐｈｒから約２．５ｐｈｒの間の量であり、最も好ましくは約０．５ｐｈｒから約２ｐｈｒの間の量である。ペルオキシドは濃縮形態でも入手でき、これは上述のように種々の活性を有することが知られている。この場合、濃縮ペルオキシドがこの発明で使用されるならば、純粋なペルオキシドに適した濃度は、活性で割ることにより、濃縮ペルオキシド用に容易に調整されることを、当業者は分かっている。例えば、純粋なペルオキシドの２ｐｈｒは、５０％活性の濃縮ペルオキシドの４ｐｈｒに等価である（すなわち２÷０．５＝４）。
【００４２】
炭素・炭素開始剤は本出願人に係る米国特許出願公開２００５−０００９９９２に開示されているものを含み、この出願の内容は参照してここに組み入れる。炭素・炭素開始剤はペルオキシド開始剤の下で、またはペルオキシド開始剤とのブレンドとして使用して良く、重量比は上述の範囲である。
【００４３】
開始剤解離促進剤は、ここに開示する１または複数の添加物（例えばホウ素含有化合物）と組み合わせて用いることができる。有益な促進剤は、これに限定されないが、鉄（ＩＩＩ）化合物（例えば塩化鉄、鉄アセチルアセトネート、鉄ナフテネート、鉄ステアレート）、銅（ＩＩ）化合物（例えば塩化銅、銅シトレート、銅アセチルアセトネート、銅シトレート）、モリブデン化合物（例えば、酸化モリブデン（ＶＩ）、酸化モリブデンアセチルアセトネート、および、ここに開示するもの）、マンガン化合物（例えば酸化マンガン（ＩＶ）、マンガンナフテネート、および、ここに開示するもの）、コバルト化合物（例えばコバルトナフテネート、コバルト（ＩＩＩ）アセチルアセトネート）、タングステン化合物（例えば酸化タングステン（ＶＩ）、ナトリウムタングステン、シリコタングステン酸、および、ここに開示するもの）、錫化合物（例えばジブチル錫（ＩＶ）オキシド、および、ここに開示するもの）、および金属アルコキシド（例えば、チタンテトラブトキシド、アルミニウムトリブトキシド、および、ここに開示するもの）を含む。
【００４４】
機能性添加物は、単一の機能、または２つまたは３つまたはそれ以上の機能性を有してよく、これに限定されないが、ペプタイザー、可塑剤（物理的または架橋的）、異性化剤、架橋助剤、遊離基仲介剤（例えば硫黄ドナー）、光開始剤、酸化剤、増感剤、シナジャイザー、難燃剤、衝撃改質剤、熱安定化剤、帯電防止剤、適合化剤、発泡剤、強化剤、開始剤分解促進剤、粘性付与剤、重合調整剤、界面処理剤、着色剤、香料、処理助剤、カップリング剤、促進剤、活性剤、劣化防止剤、酸化防止剤、膨張剤、分散剤、増強剤（例えばＣｏＲ）、減少剤（例えば圧縮、結晶性）、エクステンダー、フィラー（例えば密度、弾性率）、抑制剤、潤滑剤、遅延剤（例えば硬化、スコーチ）、捕捉剤（例えば酸素、湿気、遊離基）、安定化剤（例えば温度、光、劣化）、揺変剤、および／または湿潤剤を有してよい。好ましくは、添加物は、ＣｏＲ増強剤（すなわちコアおよび／またはボールのＣｏＲを増大させることができる）、異性化仲介剤（すなわちベースポリマー中のシス、トランス、および／またはビニルのパーセンテージを変化させることができる）、Ｔｇシフター（すなわちポリマー材料のガラス転移点温度（Ｔｇ）曲線（示差走査熱量計または動的機械分析計により決定される）を温度の上下方向にシフトさせることができる）、架橋の程度の調整剤（すなわち１または複数の種類の架橋：ポリマー・ポリマー架橋、コエージェントー・ポリマー架橋、コエージェント・コエージェント架橋、炭素・炭素架橋、イオン架橋の程度を変化させることができる）、および／または架橋プロファイル調節剤（すなわち異なる架橋タイプの比率を変化させることができる）であってよい。添加物は、１または複数のそのような機能性（例えば、ＣｏＲ増強剤であること）を１または複数の他の機能性（例えば、異性化仲介剤）なしに発揮できてもよい。添加物は、種々の機能性を、同時に、または材料処理、ボール製造、貯蔵、および／または使用の異なる段階で、発揮してもよい。
【００４５】
適切な添加物の１グループは、
【化１】
2007007427.tif 000002
の構造を有し、ここで、Ｒ１、Ｒ２、Ｒ３、Ｒ４およびＲ５の少なくとも１つ（例えば、２、３、４、または５）は、同一または異なる電子吸引性基（「ＥＷＧ」）であり、Ｒ１〜Ｒ５の残りがある場合には、それらは同一または異なる有機ラジカルまたは水素であり；Ｚは金属カチオン（一価、二価、または多価、例えば、Ｌｉ、Ｎａ、Ｋ、Ｓｃ、Ｂｅ、Ｍｇ、Ｃａ、Ｓｒ、Ｂａ、Ｔｉ、Ｚｒ、Ｃｒ、Ｍｏ、Ｆｅ、Ｃｏ、Ｒｈ、Ｎｉ、Ｐｄ、Ｐｔ、Ｃｕ、Ａｇ、Ｚｎ、Ｃｄ）、有機金属カチオン（ここに開示されているようなもの）、および非金属有機カチオン（例えば、アンモニア、置換アンモニア、トリチル、およびここに開示されているもの）から選ばれたもの、または、ｎが１の場合水素またはハロゲンであってよく（例えばアリールスルフェニルハロゲン）；ｎは１、２またはこれ以上の整数であり、好ましくは６以下である。
【００４６】
一実施例では、ＥＷＧは、Ｃ１−１２のペルハロアルキル（１、２、３、４、５、６またはそれ以上の炭素原子と１、２、３またはそれ以上の種類のハロゲンを含む直鎖または分岐のペルハロアルキル、例えば、直鎖Ｃ２−８ペルハロアルキル、分岐Ｃ３−６ペルハロアルキル）、Ｃ６-２０（ペル）ハロアリール（６またはそれ以上の炭素原子と１、２、３またはそれ以上の種類のハロゲン置換物とを有する芳香族を有するそれらを含む）、Ｃ７-２０（ペル）ハロアラルキル（１、２、３またはそれ以上の種類のハロゲン置換物を有するそれらを含む）、Ｃ７-２０（ペル）ハロアラルキル（１、２、３またはそれ以上の種類のハロゲン置換物を有するそれらを含む）、Ｃ７-２０（ペル）ハロアルカリル（１、２、３またはそれ以上の種類のハロゲン置換物を有するそれらを含む）、Ｃ３-２０（ペル）ハロスクロアルキル（３またはそれ以上の炭素原子と、１、２、３またはそれ以上の種類のハロゲン置換物とからなる環構造を有するそれらを含む）、およびこれらの２つまたはそれ以上の組み合わせから選択されたＥＷＧが好ましい（「ＰＥＷＧ」）。ペルハロアルキル以外のＥＷＧは、ハロゲン置換物がなくてもよいし、一部ハロゲン化または過ハロゲン化でもよい。ハロゲンはＦ、ＣｌおよびＩを含む。そのようなＥＷＧの非制限的な例は、−ＣＦ３、−ＣＣｌ３、−ＣＢｒ３、−ＣＩ３、Ｃ２−８（ペル）フルオロアルキル、Ｃ２−８（ペル）クロロアルキル、Ｃ２−８（ペル）ブロモアルキル、Ｃ２−８（ペル）ヨードアルキル、−Ｃ（ＣＦ３）、−Ｃ（ＣＣｌ３）、−Ｃ（ＣＢｒ３）、−Ｃ（ＣＩ３）、（ペル）フルオロシクロアルキル、（ペル）クロロシクロアルキル、（ペル）ブロモシクロアルキル、（ペル）ヨードシクロアルキル、（ペル）ハロフェニル（例えば、ｐ−ブロモフェニル、ｍ−ブロモフェニル、ｐ−クルロフェニル）、−Ｃ（Ｘ１）２Ｘ２、−ＣＸ１Ｘ２Ｈ、およびＣＸ１Ｘ２Ｘ３（Ｘ１、Ｘ２およびＸ３は異なるハロゲンである）を含む。好ましくは、Ｒ１、Ｒ３およびＲ５の１または複数（例えば２または３）は上述のＥＷＧの同一または異なる種である。これらの好ましいＥＷＧは、ここで以下に述べる他のＥＷＧよりも電子吸引性があり、したがって、これら所望の機能性を実現する上でより有効である。
【００４７】
Ｒ１からＲ５用の他の日制限的なＥＷＧは、Ｘ（ハロゲン）、アルデヒド、［（ペル）ハロ］アルキル／アリールカルボニル（ＣＯＲ、例えば、アセチル、トリフルオロアセチル、フェニルカルボニル）、ＣＯＯＺ（カルボキシル酸またはその塩）、ＣＯＯＲ（［（ペル）ハロ］エステル、［（ペル）ハロ］アルキル／アリールオキシカルボニル、例えば、メトキシカルボニル、エトキシカルボニル）、ＣＯＸ（ハロカルボニル）、例えば１、２、３またはそれ以上の炭素原子を有する（ペル）ハロ（シクロ）アルキルチオ（例えばトリフルオロメチルチオ）および６またはそれ以上の炭素原子を有する（ペル）ハロアリールチオのようなＳＲ、ＳＯ２ＮＨ２（スルホンアミド）、ＳＯ２ＮＨＲ（［（ペル）ハロ］スルホンアミド）、ＳＯ２ＮＲ２（［（ペル）ハロ］スルファモイル）、ＳＣＯＲ（［（ペル）ハロ］カルボニルチオ、例えばアセチルチオ）、［（ペル）ハロ］アミド（例えばアミド、メチルアミド、フェニルアミド、ウレイド）、ＳＣＯＮＨ２（カルバモイルチオ）、ＳＯＲ（［（ペル）ハロ］アルキル／アリールチオ、例えば、メトキシルチオ）、ＳＯ２Ｒ（［（ペル）ハロ］アルキル／アリールスルホニル、例えば、メチルスルホニル、フェニルスルホニル）、ＣＮ（二トリルまたはシアノ）、ＳＯ３Ｚ（スルホン酸またはその塩）、ＳＯ３Ｒ（［（ペル）ハロ］スルホン酸エステル）、Ｎ＋Ｈ３、Ｎ＋Ｒ３、ＮＯ２（ニトロ）、およびＮＣＳ（チオシアナト）を含む。ただしＲは同一または異なる、オプションとして置換された（例えば（ペル）ハロゲン化された）、Ｃ１−２０の一価ラジカル、例えば、Ｃ１−１８のアルキル（直鎖、分岐のものを含む）、Ｃ６−１５のアリール、Ｃ７−２０のアラルキルである。
【００４８】
Ｒ１〜Ｒ５の残りに適したラジカルは、さらに、Ｈ、１または複数の炭素原子を有する直鎖、分岐、または環状の一価のラジカル、アルキル（例えばメチル、エチル、ｎ−プロピル、ｎ−ブチル、ｓ−ブチル、ｎ−ペンチル、ｎ−ヘキシル）、アリール（例えばフェニル、α−ナフチル、β−ナフチル）アルカリール（例えばｐ−メチルフェニル）、アラルキル（例えばベンジル、フェネチル）、アルケニル（例えばビニル）、アラルケニル（例えば２−フェニルビニル）アルキニル（例えばエチニル、プロパルジル、２−ブチニル）、アラルキニル（例えばフェネチニル）、ＥＷＧ置換アリール、［（ペル）ハロ］アルケニル（例えば−ＣＨ＝ＣＲ２、−ＣＸ＝ＣＲ２）、［（ペル）ハロ］アルキニル（Ｃ≡ＣＲ）、ＳＨ（チオ）、ＯＨ（ヒドロキシル）、ＯＲ、例えば、［（ペル）ハロ］アルコキシ（例えばトリフルオロメトキシ、メトキシ、エトキシ、プロポキシ、ブトキシ、ペンチロキシ、ヘキシロキシ、イソプロポキシ、イソブトキシ、イソペンチロキシ）、Ｃ３−８の［（ペル）ハロ］シクロアルキロキシ（例えばシクロプロピロキシ、シクロヘキシロキシ、シクロヘキシルメトキシ）、Ｃ６−１５の［（ペル）ハロ］アリーロキシ（例えばフェニロキシ、ｐ−トリロキシ）、Ｃ７−２０の［（ペル）ハロ］アラルキロキシ（例えばベンジロキシ、フェネチロキシ、ジフェニルメトキシ、トリフェニルメトキシ）、Ｃ７−１０の［（ペル）ハロ］フェニルアルキロキシ、Ｃ７−１０の［（ペル）ハロ］アルキルフェニロキシ、Ｃ２−７の［（ペル）ハロ］アシロキシ（例えば、アセチロキシ、プロピオニロキシ、アクリロイロキシ、ベンゾイロキシ、Ｃ２−６の［（ペル）ハロ］アルケニロキシ（例えばビニロキシ、１−プロペニロキシ、アリロキシ）、Ｃ２−６の［（ペル）ハロ］アルキニロキシ（例えば、エチニロキシ、２−プロピニロキシ）、Ｃ２−７の［（ペル）ハロ］アルコキシカルボニロキシ（例えばメオキシカルボニロキシ、エトキシカルボニロキシ）、Ｃ７−１５の［（ペル）ハロ］アリーロキシカルボニロキシ（例えばフェノキシカルボニロキシ、ベンジロキシカルボニロキシ）、Ｃ１−７の［（ペル）ハロ］アルカンスルホニロキシ（例えばメタンスルホニロキシ、エタンスルホニロキシ）、および、Ｃ６−１０の［（ペル）ハロ］アリールスルホニロキシ（例えばベンゼンスルホニロキシ）、およびヒドロキシアルキル（例えばヒドロキシメチル）を含む。
【００４９】
好ましいＥＷＧを有する添加物のグループの非制限的な例は、上述のとおり、２−、３−、または４−（トリフルオロメチル）チオフェノール、２−、３−、または４−（トリクロロメチル）チオフェノール、２−、３−、または４−（トリブロモメチル）チオフェノール、２−、３−、または４−（トリヨードメチル）チオフェノール、２，３−、２，４−、２，５−、２，６−、３，４−または３，５−ビス（トリフルオロメチル）チオフェノール、２，３−、２，４−、２，５−、２，６−、３，４−または３，５−ビス（トリクロロメチル）チオフェノール、２，３−、２，４−、２，５−、２，６−、３，４−または３，５−ビス（トリブロモメチル）チオフェノール、２，３−、２，４−、２，５−、２，６−、３，４−または３，５−ビス（トリヨードメチル）チオフェノール、２，３，４−、２，３，５−、２，３，６−、２，４，５−、２，４，６−、または３，４，５−トリス（トリフルオロメチル）チオフェノール、２，３，４−、２，３，５−、２，３，６−、２，４，５−、２，４，６−、または３，４，５−トリス（トリクロロメチル）チオフェノール、２，３，４−、２，３，５−、２，３，６−、２，４，５−、２，４，６−、または３，４，５−トリス（トリブロモメチル）チオフェノール、２，３，４−、２，３，５−、２，３，６−、２，４，５−、２，４，６−、または３，４，５−トリス（トリヨードメチル）チオフェノール、およびこれらの金属塩（例えばＺｎ、Ｃｏ、Ｍｇの塩）を含む。
【００５０】
添加物の他のグループはつぎの一般構造式を有する。
【化２】
2007007427.tif 000003
ただし、Ｒ１、Ｒ２、Ｒ３、Ｒ４およびＲ５の少なくとも１つと、Ｒ６、Ｒ７、Ｒ８、Ｒ９およびＲ１０の少なくとも１つは、ＰＥＷＧ、−ＳＺ、および−ＯＺから選択された同一または異なるラジカルである。ただし、ＰＥＷＧおよびＺは上述のとおりである；、Ｒ１〜Ｒ１０の残りがある場合には、それらは水素および他のＥＷＧおよび有機置換物、例えば上述したものから選択した、同一または異なるラジカルであり；ｎは１、２、３、４またはそれ以上の整数である。一実施例では、Ｒ１、Ｒ３およびＲ５の少なくとも１つ（例えば、２または３）、および／または、Ｒ６、Ｒ８およびＲ１０の少なくとも１つ（例えば、２または３）は、同一または異なるＰＥＷＧである。他の実施例では、Ｒ１、Ｒ３およびＲ５の少なくとも１つ（例えば、２または３）、および／または、Ｒ６、Ｒ８およびＲ１０の少なくとも１つ（例えば、２または３）は、同一または異なる−ＳＺまたは−ＯＺである。このような添加物の非制限的な例は、４，４’−チオビスベンゼンチオール、ビチオノール、ジクロロジフェニルスルフィド、ビス（４−メトキシフェニル）ジスルフィド、ビス（３−メトキシフェニル）ジスルフィド、ビス（２−メトキシフェニル）ジスルフィド、ビス（４−エトキシフェニル）ジスルフィド、ビス（４−イソプロポキシフェニル）ジスルフィド、ビス（４−シクロヘキシロキシフェニル）ジスルフィド、ビス（４−アリロキシフェニル）ジスルフィド、ビス（４−（２−プロピニロキシ）フェニル）ジスルフィド、ビス（４−フェノキシフェニル）ジスルフィド、ビス（４−アセトキシフェニル）ジスルフィド、ビス（４−ベンゾイロキシフェニル）ジスルフィド、ビス（４−メタンスルホニロキシフェニル）ジスルフィド、ビス（４−ベンゼンスルホニロキシフェニル）ジスルフィド、ビス（４−メトキシカルボニロキシフェニル）ジスルフィド、ビス（４−フェノキシカルボニロキシフェニル）ジスルフィド、ビス（４−トリフルオロメチルフェニル）ジスルフィド、ビス（４−トリクロロメチルフェニル）ジスルフィド、ビス（４−トリブロモメチルフェニル）ジスルフィド、および、４，４’−チオビスベンゼンチオール亜鉛およびビチオノールナトリウム塩のような、それらの塩を含む。
【００５１】
特定の理論に制約されるものではないが、芳香族構造中に、とくにオルトおよび／またはパラ位置に１または複数のＥＷＧがあると、Ｓ−Ｓ、Ｓ−Ｚ、および／または、Ｃ−Ｓ結合に沿う電子密度が減少し、このためそれらの結合解離エネルギを減少させ、結合が容易に解離するようになると考えられている。とくに、通常の硬化サイクルの条件下（例えば熱および架橋開始剤がある場合）でそうである。このような結合解離がラジカル中間体の生成を先導し、これがベースポリマーの長鎖を損なうかもしれない。具体的には、ラジカル中間体は、硬化中、１または複数の種類の架橋の形成に影響を与え、この結果、得られた成型製品の弾力性を、他の特性（例えば圧縮、硬度、曲げ弾性率）を付随的に影響を与えつつ、または影響を与えることなく、増強させるかもしれない。さらに、ラジカル中間体（例えばチールラジカル）は、水素原子移動反応を仲介することができ、これが、少なくとも、部分的に、シス−トランス異性化をもたらすと考えられている。
【００５２】
添加物の他のグループはつぎの一般構造式を有する。
【化３】
2007007427.tif 000004
ただし、Ｒ１、Ｒ２、Ｒ４およびＲ５の少なくとも１つは、−ＯＺ、好ましくは、−ＳＺ、であり、Ｚは上述のとおりであり；Ｒ１〜Ｒ５の残りがある場合には、それらは水素およびＷＧおよび有機置換物、例えば上述したものから選択した、同一または異なるラジカルであり；ＺがＨまたはハロゲンのときｎは１であり、またＺがカチオンのときにはｎは１〜６の整数である。一実施例では、Ｒ１およびＲ５の少なくとも１つは−ＳＺである。他の例では、Ｒ３も−ＳＺである。代替的にはＲ３は−ＳＺ以外の有機基である。このような添加物の非制限的な例は、オルト−ジチオールおよびオルト−ポリチオール、例えば、１，２−ジチオールベンゼン、３，４−ジチオールトルエン、３，４，５，６−テトラクロロ−１，２−ジチオールベンゼン、１，２，４，５−テトラチオールベンゼン、１，２−ベンゼンジチオール亜鉛塩、３，４−トルエンジチオール亜鉛塩、３，４，５，６−テトラクロロ−１，２−ベンゼンジチオール亜鉛塩、１，２，４，５−ベンゼンテトラチオール二亜鉛塩、２，２’−チオビス（４，６−ジクロロフェノール）二ナトリウム塩を含む。
【００５３】
有機硫黄化合物である他の適切な添加物は、有機硫化物、およびその金属塩、ならびに、芳香族オルト−チオールの金属塩である。適切な有機硫黄化合物は：１，３−ジチオラン、２，４，５−トリチオラン、およびそのオリゴマー；１，３，４，６−テトラチアペンタレン−２，５−ジオン；２−チオバルビツール酸；２，２’−ジチオビス（ピリジン−Ｎ−オキシド）；２，２’−チオビス（４，６−ジクロロフェノール）二ナトリウム塩；２，２’−（２，５−チオフェンジイル）ビス［５−ｔｅｒｔ−ブチルベンゾキサゾール］；３−メルカプトプロピオン酸亜鉛塩；３−（フェニルチオ）アクリル酸；３，５−ジクロロベンゼンスルホニルクロリド；４−チオウラシル；４，４’−ビス（ジフェニルスルホニウム）ジフェニルスルフィドヘキサフルオロアンチモニ塩；４，４’−チオビスベンゼンチオール二亜鉛塩；６−アミノ−１，３，５−トリアジン−２，４−ジチオール；８，８’−キノニルジスルフィド；アクリルオキシチオール；アクリルオキシチオール亜鉛塩；アンモニウムピロリジンカルボチオエート；ベンゼン−１，２−ジカルボジチオ酸；ベンゼン−１，２−ジカルボチオ酸；ベンゼンジスルホニルクロリド；ベンゼンスルホン酸ナトリウム塩；ベンゼンスルホンアミド；ベンゼンスルホン酸；ベンゾイルスルフィド；ベンゾ［ｃ］チオフェン−１，３−ジオン；ベンゾ［ｃ］チオフェン−１，３−ジチオン；ベンジルＮ，Ｎ−ジメチルジチオカルバメート；ビス（３−トリエトキシシリルプロピル）テトラスルフィド；ビス（４−アクリルオキシベンゼン）ジスルフィド；ビス（フェニルスルホニル）メタン；ブタジエンスルフィド；ジ−ｐ−トルエンスルホンアミド；ジ−ｐ−トリルジスルフィド；ジ−ｐ−トリルジスルホキシド；ジ−ｐ−トリルスルフィニルスルホン；ジ−（４−アクリルオキシフェニル）ジスルフィド；ジイソプロピルキサントゲンジスルフィド；ジメチルスルファイト；ジフェニル−（４−フェニルスルファニル−フェニル）−スルホニウムヘキサフルオロアンチモネート（Ｖ）；ジフェニルジスルホン；ジフェニルジクロロスルフィド；ジフェニルスルホン；ジフェニルスルホキシド；ホルムアミジンジスルフィドジヒドロクロリド；グリオキサルナトリウムビスルファイト添加化合物、水和物；マンガンエチレンビス（ジチオカルバメート）；メタンスルホンアミド；Ｎ−クロロ−ｐ−トルエンスルホンアミド、ナトリウム塩；Ｎ−（シクロヘキシルチオ）フタルイミド；Ｎ−（フェニルチオ）フタルイミド；Ｎ，Ｎ’−スルホニルビスアニリン；ｐ−トルエンスルホン酸ナトリウム塩；ｐ−トルエンスルホンアミド；ｐ−トルエンスルホニルヒドラジド；ペンタフルオロベンゼンスルフェニルクロリド；フェノチアジン；フェノキサチイン；フェニルスルホニルヒドリド；ポリスルフィドゴム；ポリ（ｐ−フェニレンエーテル−スルホン）；ポリ（フェニレンスルフィド）；ｓ−トリチアン；スルファニルアミド；スルファニル酸；スルホラン；スルホチオキノリン；テトラアルキルチウラムジスルフィド；テトラアミルチウラムジスルフィド；テトラクロロピリジンチオール；テトラチアフルバレン；チアントレン；チオビス（トリフェニルスルホニウムヘキサフルオロホスフェート）；チオニンアセテート；チオニンペルクロレート；チオニンクロリド；チオフタル酸；無水チオフタル酸；チオセミカルバジド；チオ尿素；チオキサンテン−９−オン；トルエン−３，４−ジチオール亜鉛塩；トリフェニルスルホニウムテトラフルオロボレート；トリフェニル硫黄クロリド；亜鉛２−メルカプトピリジン−Ｎ−オキシド；亜鉛２−メルカプトトルイミダゾール；亜鉛ベンゼンスルフィネートジヒドレート；亜鉛ジ−ｎ−ブチルジチオカルバメート；亜鉛ジメチルジチオカルバメート；亜鉛ジ（アクリルチオ酸）；亜鉛イソプロピルキアンテート；亜鉛ｐ−トルエンスルホネートおよび（４−フェニルチオフェニル）ジフェニルスルホニウムトリフレートを含む。
【００５４】
芳香族オルト−チオールの適切な金属塩はつぎの一般構造式を有するものを含む。
【化４】
2007007427.tif 000005
ただし、ｎは１、２、４または６の整数、ｍは１〜３の整数、χは１〜６の整数であり、置換物Ｒ１〜Ｒ４は、上述したような、Ｈ、ＳおよびＥＷＧから選択した同一または異なるラジカルである。具体的な非制限的な例は、１，２−ベンゼンジチオール亜鉛塩；３，４−トルエンジチオール亜鉛塩；３，４，５，６−テトラクロロ−１，２−ベンゼンジチオール亜鉛塩、および１，２，４，５−ベンゼンテトラチオール二亜鉛塩を含む。
【００５５】
他の適切な添加物のグループは、有機硫黄化合物（すなわち硫黄・炭素間共有結合を持たないが、硫黄および非炭素原子、例えばＯ、Ｎ、Ｐ、Ｓｉ等の間に共有および／またはイオン結合を有する硫黄含有化合物）、非金属無機硫黄化合物（好ましくは非金属無機スルフィド）、無機チオール、金属スルフィド、およびこれらの誘導体を含む。炭素含有無機硫黄化合物の非制限的な例は、アンモニウムジエチルジチオホスフェート；ジチオホスフェートジエチルエステル；ピペリジンテトラチオタングステート、およびグリコールスルファイトを含む。炭素含有無機スルフィドの非制限的な例は、亜鉛ジ−ｎ−ブチルジチオホスフェート；ビス（トリフェニル錫）スルフィド；ビス（ジフェニルホスフィン）ジスルフィド；ジフェニル錫スルフィド；トリフェニルアンチモンスルフィド；トリフェニルホスフィンスルフィド；２，４−ビス（４−メトキシフェニル）−１，３−ジチア−２，４−ジホスフェタン−２，４−ジスルフィド（ラヴェッソン試薬、Ｌａｗｅｓｓｏｎ’ｓ  Ｒｅａｇｅｎｔ）、およびジチオビスペンタメチルシクロトリシロキサンを含む。適切な非金属無機スルフィドの非制限的な例は、窒素スルフィド；燐ペンタスルフィド；燐トリスルフィド；ヨードスルフィド；ヨードジスルフィド；ポリチアジル、またはテトラチオ酸を含む。無機チオールの非制限的な例は、ジチオホスフェートジエチルエステル；テトラチオタングステン酸；チオ錫酸；ナトリウムヒドロスルフィドを含む。金属するフィ殿非制限的な例はナトリウムポリスルフィド；バリウムスルフィド；アンチモン（Ｖ）スルフィド；およびアンモニウムテトラチオモリブデートを含む。非金属無機硫黄化合物の非制限的な例は、スルファミド；スルホニルジヒドラジン；硫黄ヨウ化物、およびアンモニウムチオスルフェートを含む。
【００５６】
適切な添加物の他のグループは、ハロゲン化炭化水素、例えば、ハロゲン化アルカンまたはハロゲン化アルケン、またはハロゲン化アルキン、または芳香族含有ハロゲン化アルカンを含み、これは、芳香族環にＥＷＧを有する芳香族含有ハロゲン化アルアンを含む。適切なハロゲン化アルカンの非制限的な例は１−ブロモオクタデカンである。芳香族含有ハロゲン化アルカンの非制限的な例は、オルト、メタ、またはパラ−キシリレンジブロミド、またはクロロトリフェニルメタンを含む。
【００５７】
適切な添加物の他のグループは、無機ハロゲン化物（すなわち、ハロゲン原子と非炭素原子、例えばＯ、Ｎ、Ｐ、Ｓｉおよび金属との間の少なくとも１つの共有および／またはイオン結合を有するが、ハロゲン・炭素間の共有結合はあってもなくてもよいハロゲン含有化合物）であり、炭素含有無機ハロゲン化物を含む。無機ハロゲン化物の非制約的な例は、亜鉛クロリド；亜鉛ヨウ化物；ヨードスルフィド；ルテニウム（ＩＩＩ）クロリドヒドレート；セレンオキシクロリド；硫黄ヨウ化物；テルリウムジクロリド；チタン（ＩＶ）クロリド；バナジウム（ＩＩＩ）クロリド；ジホスファラステトラヨウダイド；およびヘキサクロロシクロトリホスファゼンを含む。炭素含有無機ハロゲン化物の非制限的な例は、ビシクロ［２．２．１］ヘプタ−２，５−ジエン−ロウジウム（Ｉ）クロリドダイマー；ビス（シクロペンタジエニル）ジルコンクロリド；ビス（シクロペンタジエニル）ジルコンクロリドヒドリド；シクロペンタジエニルチタン（ＩＶ）トリクロリド；ジフェニルヨウドニウムヨウ化物；ジフェニルセレニウムジクロリド；ジフェニルジクロロスルフィド；ジフェニル錫ジクロリド；Ｎ−ブロモスクシンイミド；ｐ−キシリレンビス（トリフェニルホスホニウムブロミド）；ペンタフルオロベンゼンスルフェニルクロリド；フェニルセレニルブロミド；ポリマー結合セレニウムブロミド；チオ尿素とのテルリウムジクロリド錯体（１：２）；テトラエチルアンモニウムブロミド；トリフェニルセレニウムクロリド；トリフェニル硫黄クロリド；１，２−フェニレンホスホラスクロリジト；３，５−ジクロロベンゼンスルホニルクロリド；ジシクロペンタジエニルチタンジクロリド；オリメチルフェニルアンモニウムヨウ化物；トシルクロリド；トリクロロイソシアヌ酸；ベンゼンジスルホニルクロリド；トリクロロメラミン；クロロトリメチルシラン；およびジフェニルホスフィンクロリドを含む。
【００５８】
適切な添加物の他のグループは、芳香族エーテル（すなわち、少なくとも１つの末端を芳香族構造にエーテル結合させた化合物である。好ましくは、芳香族構造は１または複数の上述のＥＷＧで置換されており、より好ましくは、ＥＷＧは、ＰＥＷＧのようなハロゲンおよび／またはハロゲン化構造である）であり、つぎの一般構造式を有する化合物である。
【化５】
2007007427.tif 000006
ただし、Ｒ１、Ｒ２、Ｒ３、Ｒ４、Ｒ５、Ｒ６、Ｒ７、Ｒ８、Ｒ９およびＲ１０は、上述したようなＨ、ＥＷＧ、−ＳＺ、および−ＯＺから選択した同一または異なるラジカルである。一実施例では、Ｒ１、Ｒ３およびＲ５の少なくとも１つ（例えば、２または３）、および／または、Ｒ６、Ｒ８およびＲ１０の少なくとも１つ（例えば、２または３）は、同一または異なる、上述のようなＥＷＧである。他の実施例では、添加物はハロゲン化芳香族エーテルである。芳香族エーテルの非制限的な例は、１，３−ジフェノキシベンゼンである。ハロゲン化芳香族エーテルの非制限的な例は、４−ブロモフェニルエーテル；ペンタブロモフェニルエーテル；ペンタクロロフェニルエーテル、またはペンタルルオロフェニルエーテルを含む。
【００５９】
適切な添加物の他のグループは、酸またはその誘導体である。これらは、錫酸、脂肪族スルホン酸、およびその塩、ハロゲン化脂肪族スルホン酸およびその塩、芳香族スルホン酸およびその塩、ハロゲン化芳香族スルホン酸およびその塩、芳香族スルフィン酸およびその塩、ハロゲン化芳香族スルフィン酸およびその塩、無機スルフェート、無機ペルスルフェート、無機スルファイト、無機ビススルファイト、テトラチオ酸およびその塩、無機チオスルフェート、スルファミン酸およびその塩、スルファニル酸およびその塩、芳香族チオフタレートおよびその誘導体、チオ芳香族酸、チオバルビツール酸、ピルロリジンカルボジチオ酸およびその塩、ヨウ素酸およびその塩、無機テトラチオ酸およびその塩、脂肪族ジチオリン酸およびその塩、芳香族ジチオカルバミン酸およびその塩、芳香族カルボン酸およびその塩、ハロゲン化芳香族カルボン酸、ハロゲン化カルボン酸およびその塩、および硫酸およびその塩を含む。錫酸の非制限的な例は、メタ錫酸、チオ錫酸、およびクロロ錫酸を含む。芳香族スルホン酸およびその塩の非制限的な例は、メタンスルホン酸、またはナトリウムメアンスルホネートを含む。脂肪族スルホン酸およびその塩の非制限的な例は、トリフルオロメタンスルホン酸；クロロメタンスルホンのカリウム塩、および亜鉛トリフレートを含む。芳香族スルホン酸およびその塩の非制限的な例は、ベンゼンスルホン酸；ｐ−トルエンスルホン酸；または亜鉛トシレートを含む。適切なハロゲン化芳香族スルホン酸およびその塩の非制限的な例は、ジクロロベンゼンスルホン酸およびアンモニウムフルオロベンゼンスルホネートを含む。適切な芳香族スルフィン酸およびその塩の非制限的な例は、ベンゼンスルフィン酸；亜鉛ベンゼンスルフィネート；またはナトリウムトルエンスルフィネートを含む。適切なハロゲン化芳香族スルフィン酸およびその塩の例は、ペンタクロロベンゼンスルフィン酸、および亜鉛トリクロロトルエンスルフィネートを含む。適切な無機硫化物の非制限的な例は、カルシウム硫化物およびアンモニウム硫化物を含む。無機過硫化物の非制限的な例は、カリウム過硫化物、およびアンモニウム過硫化物を含む。無機スルファイトの非制限的な例は、ナトリウムスルファイト；アンモニウムスルファイト；またはカリウムメタビスルファイトを含む。無機ビスルファイトの非制限的な例は、ナトリウムビスルファイトおよび亜鉛ビスルファイトを含む。テトラチオ酸およびその塩の非制約的な例は、テトラチオ酸；ナトリウムテトラチオネート；および亜鉛テトラチオネートを含む。無機チオスルフェートの非制限的な例は、アンモニウムチオスルフェート；バリウムチオスルフェート；またはカルシウムチオスルフェートを含む。適切なスルファミン酸およびその塩の非制限的な例は、スルファミン酸；アンモニウムスルファメート；およびニッケルスルファメートを含む。適切なスルファニル酸およびその塩の非制限的な例は、スルファニル酸、ナトリウムスルファニレート；および亜鉛スルファニレートを含む。芳香族チオフタレートおよびその誘導体の非制限的な例は、チオフタル酸、および無水チオフタル酸を含む。チオ芳香族酸の非制約的な例は、（３−フェニルチオ）アクリル酸、およびクロロフェニルチオ酢酸を含む。チオバルビツール酸の非制限的な例は、２−チオバルビツール酸を含む。ピルロリジンカルボジチオ酸およびその塩の非制限的な例は、１−ピルロリジンカルボジチオ酸、およびアンモニウムピルロリジンカルボジチオエートを含む。ヨウ素酸およびその塩の非制限的な例は、ヨウ素酸；ナトリウムヨウ素酸塩；および亜鉛ヨウ素酸塩を含む。無機テトラチオ酸およびその塩の非制限的な例は、テトラチオタングステン酸；アンモニウムテトラチオタングステン酸塩、またはピペリジンテトラチオタングステン酸塩を含む。適切な脂肪族ジチオリン酸およびその塩の非制限的な例は、ジメチルジチオリン酸、および亜鉛ジ−ｎ−ブチルジチオリン酸塩を含む。芳香族ジチオリン酸およびその塩の非制限的な例は、ジフェニルジチオリン酸、および亜鉛ジフェニルジチオリン酸塩を含む。脂肪族ジチオカルバミン酸およびその塩の非制限的な例は、ジメチルジチオカルバメート；マンガンエチレンビス（ジチオカルバメート）；マンガン亜鉛エチレンビス（ジチオカルバメート）；二ナトリウムエチレンビス（ジチオカルバメート）；および亜鉛ジブチルジチオカルバメートを含む。芳香族ジチオカルバミン酸またはその塩の非制限的な例は、亜鉛エチルフェニルジチオカルバメートを含む。芳香族カルボン酸およびその塩の非制限的な例は、安息香酸；トリメリット酸；４−ヒドラジノベンゾイル酸；フタル酸；４−ヒドラジノベンゾイル酸；フタル酸；または亜鉛ベンゾエートを含む。ハロゲン化芳香族カルボン酸およびその塩の非制限的な例は、クロロベンゾイル酸および亜鉛ペンアクロロベンゾエートを含む。ハロゲン化カルボン酸およびその塩の非制限的な例は、トリクロロ酢酸；トリフルオロ酢酸；またはナトリウムクロロアセテートを含む。硫酸アミドの非制約的な例はスルファミドを含む。
【００６０】
ＣｏＲを増強させ、または圧縮を減少させるのに適した添加物の他のグループは、有機セレン化合物であり、これは、有機セレン化物（例えば、ジセレニドおよび高次のポリセレニド）、オルガノセルニルハロゲン化物、芳香族セレノ化合物（例えば、芳香族セレン化物、（ジ）アリールセレノ化合物）、およびそれらの誘導体を含み、好ましくは、芳香族セレン化物を含み、より好ましくは、ここで開示された１または複数のＥＷＧで置換した芳香族構造を有するもの、最も好ましくは、ハロゲン化芳香族セレン化物を含む。有機セレン化合物の非制約的な例は、ベンゼンセレノールである。有機セレン化物化合物の非制限的な例は、テトラメチルテトラセレナフルバレンである。芳香族セレン化物の非制限的な例はジフェニルジセレニド；フェニルセレニド；およびジトリルジセレニドを含む。ハロゲン化芳香族セレン化物の非制限的な例は、ペンタクロロフェニルジセレニド；ペンタフルオロフェニルジセレニド；および４−ブロモフェニルジセレニドを含む。
【００６１】
適切な添加物の他のグループは、無機セレン化合物であり、これは炭素原子を含んでも含まなくてもよい（すなわち、セレン含有化合物はセレン原子と非炭素原子、例えばＯ、Ｎ、Ｐ、Ｓｉおよび金属等との間の少なくとも１つの共有および／またはイオン結合を有するが、セレン・炭素間の共有結合はない）。無機セレン化合物の非制限的な例は、二酸化セレン、および二塩化セレンを含む。炭素含有無機セレン化合物の非制限的な例は、トリフェニルホスフィンセレニドである。
【００６２】
適切な添加物の他のグループは、有機テルル化合物であり、これは、有機テルル化物（例えば、ジテルリド）、オルガノテルリルハロゲン化物、および芳香族テルロ化合物（例えば、（ジ）アリールテルロ化合物）、好ましくは、芳香族テルル化物を含み、より好ましくは、ここで開示された１または複数のＥＷＧで置換した芳香族構造を有するもの、最も好ましくは、ハロゲン化芳香族テルル化物を含む。有機テルル化合物の非制約的な例は、ジフェニルジテルリド；フェニルテルリド；およびジトリルジテルリドを含む。ハロゲン化芳香族テルル化物の非制限的な例は、ペンタクロロフェニルジテルリド；ペンタフルオロフェニルジテルリド；および４−ブロモフェニルジテルリドを含む。
【００６３】
適切な添加物の他のグループは、無機テルル化合物であり、これは炭素原子を含んでも少なくてもよい（すなわち、テルル含有化合物はテルル原子と非炭素原子、例えばＯ、Ｎ、Ｐ、Ｓｉおよび金属等との間の少なくとも１つの共有および／またはイオン結合を有するが、テルル・炭素間の共有結合はない）。無機テルル化合物の非制限的な例は、二酸化テルル、および二塩化テルルを含む。炭素含有無機テルル化合物の非制限的な例は、トリフェニルホスフィンテルル、およびチオ尿素とのテルルジクロリド錯体を含む。
【００６４】
適切な添加物の他のグループは、有機金属配位化合物であり、これは非飽和有機金属配位化合物を含み、環式または非環式であってよい。環式有機金属配位化合物の非制限的な例は、ビシクロ［２．２．１］ヘプタ−２，５−ジエン−ロージウム（Ｉ）クロリドダイマー；（ビシクロ［２．２．１］ヘプタ−２，５−ジエン）ジクロロルテニウム（ＩＩ）ポリマー；−ロージウム（Ｉ）クロリドダイマー；ビス（シクロペンタジエニル）ジルコニウムジクロリド；ビス（シクロペンタジエニル）ジルコニウムジクロリドヒドリド；およびシクロペンタジエニルチタン（ＩＶ）トリクロリドを含む。非環式有機金属配位化合物の非制限的な例は、２，６，１０−ドデカトリエン−１，１２−ジイルニッケルトリフルオロ酢酸；２，６，１０−ドデカトリエン−１，１２−ジイルニッケルフルオロアセテート、およびビス（π−アリルニッケルトリフルオロアセテート）を含む。
【００６５】
適切な添加物の他のグループは芳香族ヨードニウム化合物（例えば、芳香族ヨードニウム塩）であり、好ましくは、芳香族ヨードニウムハロゲン化物であり、オプションとして１または複数の上述のＥＷＧで置換した芳香族構造を有する。芳香族ヨードニウム化合物の非制限的な例は、ジフェニルヨードニウムヨウ素化物；ジフェニルヨードニウム臭素化物；ジフェニルクロリド；ジフェニルヨードニウム硝酸塩；ジフェニルヨードニウムアセテート；ジフェニルヨードニウムペルクロレート；ジフェニルヨードニウム９，１０−ジメトキシアントラセン−２−スルホネート；ジフェニルヨードニウムヘキサフルオロホスフェート；ジフェニルヨードニウムプルフルオロ−１−ブタンスルホネート；ジフェニルヨードニウムｐ−トルエンスルフィネート；ジフェニルヨードニウムトリフレート；およびジフェニルヨードニウム−２−カルボキシレートモノヒドレートを含む。
【００６６】
適切な添加物の他のグループは、チオシアネート塩である。チオシアネート塩の非制限的な例は、アンモニウムチオシアネートおよびナトリウムチオシアネートを含む。
【００６７】
適切な添加物の他のグループは、ベンゾフラザンであり、これに制約されないが、ベンゾフロキサン；ベンゾフラザンジオキシド；およびベンゾフラザンを含む。
【００６８】
適切な添加物の他のグループは、ＶｅｒｋａｄｅのＳｕｐｅｒｂａｓｅであり、これに限定されないが、トリメチルホスファトラン；およびトリイソプロピルホスファトランを含む。
【００６９】
適切な添加物の他のグループは、アシルハリドである。アシルハリドの非制限的な例は、オキサリルクロリド；ベンゾイルクロリド；およびペンタフルオロベンゾイルクロリドを含む。
【００７０】
他の適切な添加物は、ヨウ素；クロロスルホネート化されたポリエチレンゴム；２％のＤＶＢで架橋されたポリ（４−ビニルピリジニウムジクロメート）；テトラフェニル錫；チタンイソプロポキシド；キサントン；およびトリス（トリフェニルホスフィン）ルテニウムヒドロクロリドを含む。
【００７１】
適切な他のグループはアミノ酸およびその誘導体［例えば、脂肪族アミノ酸、芳香族アミノ酸、ハロゲン化アミノ酸、そのアミド（例えば対応する環式アミド、それがある場合にはヒドロキシル含有化合物の付加生成物）、そのペプチド（例えば１または複数の他のアミノ酸とのもの。ポリペプチドを含む）、その共役物（例えばＳ−共役、Ｓｅ−共役、Ｔｅ−共役、スルフィド、ジセレニド、ジテルリド、セレニルスルフィド、テルリルスルフィド、テレリルセレニド）、そのエステル（例えば、メチルおよびエチルのようなアルキル、シクロアルキル、アリール）、その塩（金属カチオン、有機金属カチオン、および非金属カチオンを有するものを含み、その例はここで開示したものである）、および、アミンおよび酸基を有するそれらの種々のアイソマー］である。
【００７２】
スルホアミノ酸の非制限的な例は、システイン、Ｓ−アルキル（アルケン）システイン（例えばＳ−メチルシステイン、Ｓ−エチルシステイン、Ｓ−プロピルシステイン、Ｓ−ブチルシステイン、Ｓ−ｔ−ブチルシステイン、Ｓ−アリルシステイン）、γ−グルタミル−Ｓ−アリルシステイン（例えば、γ−グルタミル−Ｓ−メチルシステイン、γ−グルタミル−Ｓ−プロピルシステイン、γ−グルタミル−Ｓ−アリルシステイン）、Ｓ−アルキル（アルケン）システインスルホキシド（例えば、メチイン、エチイン、プロピイン、Ｓ−ブチルシステインスルホキシド、アリイン、アソアリイン、Ｓ−（メチルチオメチル）システインスルホキシド）、Ｓ−アリールシステイン（例えば、Ｓ−ベンジルシステイン、Ｓ−フェニルシステイン）、ハロゲン化スルホアミノ酸（例えば、Ｓ−（ｐ−クロロベンジル）システイン、Ｓ−（ｐ−ブロモフェニル）メルカプツール酸、トリフルオロメチオニン）、ペチベリイン、２−ヒドロキシエチルシステイン、ヒドロキシエチイン、Ｓ−アリルメルカプトシステイン、Ｓ−アリルスルホニルアラニン、Ｎ−アセチル−システイン（メルカプツール酸）、ペニシラミン、（３，３−ジメチルシステイン）、Ｓ−［２−（４−ピリジル）エチル）］システイン、Ｓ−（カルボキシメチル）システイン、Ｓ−ニトロソグルタチオン、Ｓ−ニトロソ−Ｎ−アセチル−ペニシラミン、Ｓ−ベンジルシステイン、ｐ−ニトロアニリド、Ｓ−［Ｎ−（３−フェニルプロピル）（チオカルバモイル）］システイン、Ｓ−［Ｎ−ベンジル（チオカルバモイル）］システイン、Ｓ−トリチルシステイン、Ｓ−（ｔ−ブチルチオ）システイン、システイン−Ｓ−スルフェート、システイン−グルタチオンジスルフィド、システインスルフィン酸、Ｎ，Ｓ−（ジベンジロキシカルボニル）システイン、Ｓ−（アセタミドメチル）システイン、Ｓ−（ｐ−メトキシベンジル）システイン、Ｓ−（ｐ−メチルベンジル）システイン、Ｓ−（ｔ−ブチルチオ）システイン、Ｎ−（２−ニトロフェニルスルフェニル）アラニン、Ｎ−（２−ニトロフェニルスルフェニル）フェニルアラニン、メチオニン、メチオニンスルホキシド、メチオニンスルホン、メチオニンスルホキシミン、メチルメチオニン、グリシルメチオニン、メチオニルメチオニン、Ｎ−（２，４−ジニトロフェニル）メチオニン、Ｎ−（２，４−ジニトロフェニル）メチオニンスルホン、Ｎ−ベンゾイルメチオニン、Ｎ−（ベンジロキシカルボニル）メチオニン、Ｎ−ホルミルメチオニン、Ｎ−フタロイルメチオニン、エチオニン、エチオニンスルホキシド、エチオニンスルホン、エチオニンスルホキシミン、プロチオニン、プロチオニンスルホキシミン、ブチオニン、ブチオニンスルホキシド、ブチオニンスルホン、ブチオニンスルホキシミン、グルタチオン、Ｓ−ヘキシルグルタチオン、Ｓ−ニトロソグルタチオン、ジグルタチオン、ランチオニン、ペンチオニン、システイニルグリシン、グルタミルシステイン、グルタミルシステイニルグリシン、Ｓ−アデノシルメチオニン、ホモシスチン、ホモシステイン、Ｓ−（２−アミノ−２−カルボキシルエチル）ホモシステイン、Ｓ−アデノシルホモシステイン、ホモシステインチオラクトン、ホモシステインス���フィン酸、ホモシステイン酸、Ｓ−フェニルホモシステイン、Ｎ−アセチル−メチオニン、ペンタクロロアニリンマルカプツール酸、マロノシステイン、ペンタクロロチオフェノール（ＰＣＴＰ）のシステインによる共役物、ＰＣＴＰのマロノシステインによる共役物、ＰＣＴＰのピルベートによる共役物、ＰＣＴＰのアセテートによる共役物、ＰＣＴＰのＳ−グリコシドによる共役物、ＰＣＴＰのグルタミルシステインによる共役物、Ｓ−（ペンタクロロフェニル）システイン、システイン酸、システインスルフィン酸、システイン酸モノヒドレート、メチオニンスルホン、メチオニンスルホキシド、プロピオニン、４−アミノ−２−メチルチオ−５−チアゾールカルボン酸、［１４Ｃ，１５Ｎ］−２−アミノ−６−（メチルチオ）カプロン酸、１−アミノ−３−（メチルチオ）プロピルリン酸、１−アミノ−３−（メチルチオ）プロピルホスフィン酸、（４−アミノ−２−メチル−５−ピリミジニルメチルチオ）酢酸、４−（２’−カルボキシ−２’−ヒドロキシ−エチルチオ）−２−ペペリジンカルボン酸、アミノメルカプトベノイン酸（例えば、３−アミノ−２−メルカプトベンゾイン酸、４−アミノ−３−メルカプトベンゾイン酸）およびその誘導体（例えば、米国特許第５８４７１４７号に開示されたもの。この内容は参照してここに組み入れる）、２−アミノヘキサン酸、４−アミノ−２−（エチルチオ）−５−ピリミジンカルボン酸、２−アミノ−５−（２−プロピルチオ）−１−ペンタン酸、２−アミノ−３−メルカプト−３−メチルブタン酸、２−メルカプト−４メチル−５−チアゾール酢酸、α−アミノ−β−メルカプト−β，β−ペンタメチレンプロピオン酸、６−アミノ−２−メルカプト−５−メチルピリミジン−４−カルボン酸、およびそれらの誘導体を含む。
【００７３】
セレノアミノ酸の非制限的な例は、セレノシステイン、Ｓｅ−アルキル（アルケン）セレノシステイン（例えばＳｅ−メチルセレノシステイン、Ｓｅ−プロピルセレノシステイン、Ｓｅ−アリルセレノシステイン、Ｓｅ−プロペニルセレノシステイン、Ｓｅ−２−メチル−２−プロペニルセレノシステイン）、γ−グルタミル−Ｓｅ−アルキル（アルケン）セレノシステイン（例えば、γ−グルタミル−Ｓｅ−メチルセレノシステイン、γ−グルタミル−Ｓｅ−プロピルセレノシステイン、γ−グルタミル−Ｓｅ−アリルセレノシステイン）、Ｓｅ−アルキル（アルケン）セレノシステインセレノキシド（例えば、Ｓｅ−プロポニルセレノシステインセレノキシド）、Ｓｅ−プロピニルセレノシステイン、Ｓｅ−アリールセレノシステイン（例えば、Ｓｅ−ベンジルセレノシステイン、Ｓｅ−フェニルセレノシステイン）、Ｓｅ−フェニルセレノホモシステイン、ハロゲン化セレノアミノ酸（例えば、Ｓｅ−（ｐ−クロロベンジル）セレノシステイン）、Ｓｅ−アリルセレノシステイン、（Ｓｅ，Ｓｅ−ジメチルセレノシステイン）、Ｓｅ−（カルボキシルメチル）セレノシステイン、セレノグルタチオン、セレノジグルタチオン、セレノシステイン−システインセレニルスルフィド、セレノシステイン−グルタチオンセレニルスルフィド、セレノシステインセレノール、セレノシステインセレン酸、セレノシステインセレネン酸、Ｓｅ−（ｐ−メトキシベンジル）セレノシステイン、Ｓｅ−（ｐ−メチルベンジル）セレノシステイン、Ｓｅ−ｎ−ブチルセレノシステイン、Ｓｅ−（ｐ−メトキシベンジル）セレノシステイン、セレノシスチン、セレノシスタミン、スルホセレノシスチン、Ｎ−ｔｅｒｔ−ブトキシカルボニル−セレノシスチン、セレノシスチン−Ｓｅ−メチルセレノシステイン、セレノシスタチオニン、シスチンのセレノトリスルフィド、セレノシステイン酸、セレノメチオニンセレノキシド、セレノメチオニンセレノン、Ｓｅ−メチルセレノメチオニン、Ｓｅ−アデノシルセレノンメチオニン、セレノエチオニン、γ−グルタミル−セレノエチオニン、セレノグルタチオン、セレノジグルタチオン、セレノランチオニン、γ−グルタミル−セレノシステイニルグリシンジセレニド、セレノホモシスチン、セレノホモシステイン、Ｓｅ−アデノシルセレノホモシステイン、セレノガンマーアミノブチル酸、およびセレニノアラニンを含む。
【００７４】
テルロアミノ酸の非制限的な例は、テルロシステイン、テルロシスチン、テルロメチオニン、芳香族テルロアミノ酸（例えば、Ｔｅ−フェニルテルロホモシステイン、Ｔｅ−フェニルテルロホモシスチン）、およびハロゲン化テルロアミノ酸を含む。
【００７５】
添加物の他のグループは、ホウ素含有化合物であり、これは、置換されても、置換されなくてもよく（例えば、非ハロゲン化または非（ペル）ハロゲン化）、および、これに限定されないが、ボラン（例えば、ＢＲ３の、またはＢＲ３を含む、一有機、二有機、および三有機ボラン化合物）、ホウ酸塩（Ｂ（ＯＲ）３のようなホウ酸や、硫黄置換ホウ酸塩およびアミンホウ酸塩エステルＢ（ＯＲ”）３Ｎを含む）、ボロネート（Ｒ’Ｂ（ＯＲ）２のようなボロン酸や、官能性ボロネートＹＲ” Ｂ（ＯＲ）２およびジボロネートＹ’［Ｒ”Ｂ（ＯＲ）２]２を含む）、ボリネート（Ｒ’２Ｂ（ＯＲ）のようなホウ酸を含む）、ジオキサボラン、ジオキサボリナン、およびこれらの金属および非金属塩（四有機ボランアニオンＲ４Ｂ−を含有する塩を含む）含み、ここで、ＲおよびＲ’は、Ｈ、および、４０以下（例えば１−２０、１−１０、１−８、１−６または１−３）の炭素原子を有する直鎖、分岐および／または環式ラジカル（例えば、アルキル（アルケニル）、アリール、アラルキル（アラルケニル）、アルカリール（アルケンアリール）、例えば、アルキル（アルケニル）フェニル、シクロアルキル（アルケニル）、アルキル（アルケニル）シクロアルキル（アルケニル）、シクロアルキル（アルケニル）アルキル（アルケニル）、およびこれらの組み合わせ）から選択された同一または異なる一価のラジカルであり、付加的に１または複数のヘテロ原子（例えばＯ、Ｎ、Ｓ、Ｐ、Ｓｉ）を含み、付加的に上述の１または複数のＥＷＧで置換される；Ｒ”は、２０以下の炭素原子を有する直鎖、分岐および／または環式ラジカル（例えば、Ｃ１−１５またはＣ１−３のアルキレン（アルケニレン）、Ｃ６−１０の（アルキル）アリーレン、Ｃ６−１０の（アルキル）シクロアルキレン（アルケニレン）、およびこれらの組み合わせ）から選択された同一または異なる二価のラジカルであり、付加的に１または複数のヘテロ原子を含み、付加的に上述の１または複数のＥＷＧで置換される；Ｙは上述のＡＺ、チオシアノ（−ＳＣＮ）、エポキシ、グルシジル、エピチオ、ビニル、アリル、およびアミン（第１または第２）から選択された官能性基である；Ｙ’はポリスルフィドＳｙまたはポリセレンＳｅｙから選択された二価のラジカルであり、ｙは１、２、３、４、および８までの整数である。好ましくは、Ｃ−Ｏ−Ｂ結合を敬し得する１または複数の炭素が第２および／または第３の炭素であり、加水分解を立体障害させる。ホウ素含有化合物はアミンベースの化合物例えばここで開示されたものとともに使用しても、あるいは使用しなくともよい。
【００７６】
ボランの非制限的な例は、トリフェニルホスフィンボラン、ジブトキシビニルボラン、デカボラン、モルホリンボラン、ジクロロフェニルボラン、ジブロモフェニルボラン、トリス（２，４，６−トリメチルフェニル）ボランを含む。ボランの塩は、金属塩（例えば、Ｎａ、Ｌｉ、Ｋ、Ｍｇ、Ｚｎ、Ｃｏ、Ｃａのカチオンとのもの）および非金属の塩（例えば、第４アンモニウム、第４ピリジニウム、第４キノリニウム、（オルガノ）ホスホニウム、（オルガノ）スルホニウム、（オルガノ）オキソニウム、（オルガノ）ヨードニウム、（オルガノ）アゾニウム、例えば、テトラブチルアンモニウム、テトラメチルアンモニウム、テトラエチルアンモニウム、トリブチルアミン、トリエタノールアミン、メチルピリジニウム、エチルピリジニウム、ブチルピリジニウム、メチルキノリニウム、エチルキノリニウム、ブチルキノリニウム）を含み、Ｒ４Ｂ−のアニオンを有する。アニオン中の少なくとも１つのＲは、アリール、アラルキル、またはアルカリール基でよく、オプションとして１または複数の置換物（例えば、叙述のＥＷＧ、直鎖または分岐のＣ１−６のアルキル、ＥＷＧまたは非ＥＷＧの置換アルキル、フェニル、ＥＷＧまたは非ＥＷＧの置換フェニル）を有してよい。アニオン中の残りのＲは、アルキル（アルケニル）、アリール、アラルキル、アルカリール（アルケンアリール）、シクロアルキル（アルケニル）アルキル（アルケニル）から選択された同一または異なる基であり、オプションとして、上述のような１または複数の置換物を有する。アニオンの非制限的な例は、１つのアリール基（例えば、トリアルキルフェニルホウ素、トリアルキル（ｐ−クロロフェニル）ホウ素、トリアルキル（ｐ−フルオロフェニル）ホウ素、トリアルキル（３，５−ビストリフルオロメチル）フェニルホウ素、トリアルキル［３，５−ビス（１，１，１，３，３，３−ヘキサフルオロ−２−メトキシ−２−プロピル）フェニル］ホウ素、トリアルキル（ｐ−ニトロフェニル）ホウ素、トリアルキル（ｍ−ニトロフェニル）ホウ素、トリアルキル（ｐ−ブチルフェニル）ホウ素、トリアルキル（ｍ−ブチルフェニル）ホウ素、トリアルキル（ｐ−ブチルオキシフェニル）ホウ素、トリアルキル（ｍ−ブチルオキシフェニル）ホウ素、トリアルキル（ｐ−オクチルオキシフェニル）ホウ素、トリアルキル（ｍ−オクチルオキシフェニル）ホウ素）を有するものや；２つのアリール基（例えばジアルキルジフェニルホウ素、ジアルキルジ（ｐ−クロロフェニル）ホウ素、ジアルキルジ（ｐ−フルオロフェニル）ホウ素、ジアルキルジ（３，５−ビストリフルオロメチル）フェニルホウ素、ジアルキルジ［３，５−ビス（１，１，１，３，３，３，−ヘキサフルオロ−２−メトキシ−２−プロピル）フェニル］ホウ素、ジアルキルジ（ｐ−ニトロフェニル）ホウ素、ジアルキルジ（ｍ−ニトロフェニル）ホウ素、ジアルキルジ（ｐ−ブチルフェニル）ホウ素、ジアルキルジ（ｍ−ブチルフェニル）ホウ素、ジアルキルジ（ｐ−ブチルオキシフェニル）ホウ素、ジアルキルジ（ｍ−ブチルオキシフェニル）ホウ素、ジアルキルジ（ｐ−オクチルオキシフェニル）ホウ素、ジアルキルジ（ｍ−オクチルオキシフェニル）ホウ素）を有するものや；３つのアリール基（例えば、モノアルキルトリフェニルホウ素、モノアルキルトリス（ｐ−クロロフェニル）ホウ素、モノアルキルトリス（ｐ−フルオロフェニル）ホウ素、モノアルキルトリス（３，５−ビストリフルオロメチル）フェニルホウ素、モノアルキルトリス［３，５−ビス（１，１，１，３，３，３，−ヘキサフルオロ−２−メトキシ−２−プロピル）フェニル］ホウ素、モノアルキルトリス（ｐ−ニトロフェニル）ホウ素、モノアルキルトリス（ｍ−ニトロフェニル）ホウ素、モノアルキルトリス（ｐ−ブチルフェニル）ホウ素、モノアルキルトリス（ｍ−ブチルフェニル）ホウ素、モノアルキルトリス（ｐ−ブチルオキシフェニル）ホウ素、モノアルキルトリス（ｍ−ブチルオキシフェニル）ホウ素、モノアルキルトリス（ｐ−オクチルオキシフェニル）ホウ素、モノアルキルトリス（ｍ−オクチルオキシフェニル）ホウ素）を有するものや；４つのアリール基（例えば、テトラフェニルホウ素、テトラキス（ｐ−クロロフェニル）ホウ素、テトラキス（ｐ−フルオロフェニル）ホウ素、テトラキス（３，５−ビストリフルオロメチル）フェニルホウ素、テトラキス［３，５−ビス（１，１，１，３，３，３，−ヘキサフルオロ−２−メトキシ−２−プロピル）フェニル］ホウ素、テトラキス（ｐ−ニトロフェニル）ホウ素、テトラキス（ｍ−ニトロフェニル）ホウ素、テトラキス（ｐ−ブチルフェニル）ホウ素、テトラキス（ｍ−ブチルフェニル）ホウ素、テトラキス（ｐ−ブチルオキシフェニル）ホウ素、テトラキス（ｍ−ブチルオキシフェニル）ホウ素、テトラキス（ｐ−オクチルオキシフェニル）ホウ素、テトラキス（ｍ−オクチルオキシフェニル）ホウ素）を有するものを含み、ここで、アルキル基は直鎖または分岐のＣ１−２０のアルキル（例えば、ｎ−ブチル、ｎ−オクチル、ｎ−ドデシル）またはその塩（例えばテトラフェニルホウ素ナトリウム）である。
【００７７】
ホウ酸塩の非制限的な例は、アルキルホウ酸塩（例えば、トリメチルホウ酸塩、トリエチルホウ酸塩、トリス（２−クロロエチル）ホウ酸塩、トリス（２−アミノエチル）ホウ酸塩、トリ（ｎ−プロピル）ホウ酸塩、トリイソプロピルホウ酸塩、トリ（ｎ−ブチル）ホウ酸塩、トリイソブチルホウ酸塩、トリ（ｓｅｃ−ブチル）ホウ酸塩、トリ（ｔ−ブチル）ホウ酸塩、トリ（ｎ−ペンチル）ホウ酸塩、トリヘキシルホウ酸塩、トリス（４−メチル−２−ペンチル）ホウ酸塩、トリス（２−エチルヘキシル）ホウ酸塩、トリオクチルホウ酸塩、トリス（１−メチルヘプチル）ホウ酸塩、トリス（２−メチルヘプチル）ホウ酸塩、トリス（２，６−ジメチル−４−ヘプチル）ホウ酸塩、トリデシルホウ酸塩、トリドデシルホウ酸塩、トリオクタデシルホウ酸塩、トリス（２−ジメチルアミノエチル）ホウ酸塩）や；シクロアルキルホウ酸塩（例えば、トリシクロヘキシルホウ酸塩、トリ（２−シクロヘキシルシクロヘキシル）ホウ酸塩、ジ（ｎ−ブチル）［２，６−ジ（ｔ−ブチル）−４−メチルフェニル］ホウ酸塩）や；（アルキル）アリールホウ酸塩（例えば、トリフェニルホウ酸塩、トリ（ｏ−トリル）ホウ酸塩、トリ（ｍ，ｐ−クレシル）ホウ酸塩、トリ（ｏ−クロロフェニル）ホウ酸塩、トリ（ノニルフェニル）ホウ酸塩、二水素ノニルフェニルホウ酸塩）や；アルケニルホウ酸（例えばトリアリルホウ酸塩）や；ホウ酸の環式エステル（例えば、グリセロールホウ酸塩、トリエチルアミングリセロールホウ酸塩、モノエタノールアミングリセロールホウ酸塩、トリエタノールアミングリセロールホウ酸塩（ボラトラン）、トリプロパノールアミンホウ酸塩、トリイソプロパノールアミンホウ酸塩、ならびに、アルカノールアミン、アルカンポリオール、およびシクロアルカンポリオール、例えば、プロパン−１，３−ジオール、フェニルエタン−１，２−ジオール、エチル−２，４−ジメチルペンタン−２，４−ジオールおよび２−エチル−２ヒドロキシメチル−１，３−プロパンジオール）や；アミンのホウ酸塩（例えば、ボロ−テトラ−ｎ−プロピレート、トリ（ｎ−プロピル）ホウ酸塩、およびここに開示咲いたもの）および／またはボラン（例えば、ジメチルアミンボラン、ピリジンボラン、トリメチルアミンボラン、トリエチルアミンボラン）、トリメチルアミン−Ｎ−エタミドボラン、［ビス（２−クロロエチル）アミノ］ビス（ｏ−ヒドロキシフェノキシ）ボラン、トリス［ビス２−クロロエチル）アミノ］ボラン、エチレンジアミンビスボラン、ｔ−ブチルアミンボラン、ヘキサメチレンテトラミンボラン、Ｎ，Ｎ−ジメチルベンジルアミンボラン、テトラキス（ジメチルアミノ）ジボランによる付加化合物（例えば第３アルキル第１アミン、ここで開示したもの）を含む。
【００７８】
ボロネートおよびボロン酸の非制限的な例は、４−ボロノ−ベンゾイン酸、３−エトキシカルボニルフェニルボロン酸、３−ソプロキシカルボニルフェニルボロン酸、ｍ−ニトロフェニルボロン酸、ｐ−ブロモフェニルボロン酸、ｐ−クロロフェニルボロン酸、ｍ−またはｐ−ベンゼンジボロン酸、ノニルボロン酸、ｏ−フェニレン−ベンゼンボロン酸、２，２’−スチルベンボロン酸、ｐ−ブロモフェニルボロン酸、ｐ−トリルボロン酸、フェニルボロン酸、１−ナフタレンボロン酸、１−ヘキサンボロン酸、１−ナフタレンボロン酸、１−プロパンボロン酸、１−ペンタンボロン酸、フェロセンボロン酸、１−ナフタレンボロン酸、（２−フェニルチオエテニル）ジブチルボロン酸、２−メシチレンボロン酸、２，２’−ジメトキシビフェニル−５−ボロン酸、１−ナフタレンボロン酸、２−クロロ−４−フルオロフェニルボロン酸、２−クロロ−４−トリフルオロメチルフェニルボロン酸、２−クロロ−４−ヨードフェニルボロン酸、２−メトキシフェニルボロン酸、２−（メチルチオ）フェニルボロン酸、２−ナフタレンボロン酸、２−チオフェンボロン酸、トリルボロン酸、３−カルボキシルフェニルボロン酸、３−クロロフェニルボロン酸、３−クロロ−４−フルオロフェニルボロン酸、３−フルオロフェニルボロン酸、３−メトキシフェニルボロン酸、３−（メチルチオ）フェニルボロン酸、３−トリルボロン酸、３−（トリフルオロメチル）フェニルボロン酸、４−ビフェニルボロン酸、４−ブロモフェニルボロン酸、４−ブロモ−２，３−ジフルオロフェニルボロン酸、４−カルボキシルフェニルボロン酸、４−クロロフェニルボロン酸、４−シアノフェニルボロン酸、４−フルオロフェニルボロン酸、４−フルオロ−３−メチルフェニルボロン酸、４−メトキシフェニルボロン酸、４−（メチルチオ）フェニルボロン酸、４−トリルボロン酸、４−（トリフルオロメトキシ）フェニルボロン酸、５−フルオロ−２−メチルフェニルボロン酸、５−インドリルボロン酸、２，４−ジクロロフェニルボロン酸、２，４−ジフルオロフェニルボロン酸、２，４−ジメチルフェニルボロン酸、３，４−ジクロロフェニルボロン酸、３，４−ジフルオロフェニルボロン酸、３，４−ジメチルフェニルボロン酸、３，５−ビス（トリフルオロメチル）フェニルボロン酸、３，５−ジクロロフェニルボロン酸、３，５−ジフルオロフェニルボロン酸、３，４，５−トリフルオロフェニルボロン酸を含む。
【００７９】
少なくとも１つのホウ素原子を環員として有する複素環式化合物の非制限的な例は、ジオキサボロル（例えば、カテコールボラン（１，３，２−ベンゾジオキサボロル）、２−（５，６−ジクロロフェニル）−１，３，２−ベンゾジオキサボロル、２−（５，６−ジクロロ−４−メチルチオフェニル）−１，３，２−ベンゾジオキサボロル、２，４，５−トリフェニル−１，３，２−ジオキサボロル）や；ジオキアボロラン（例えば、２−メトキシ−１，３，２−ベンゾジオキサボロラン、２−イソプロポキシ−４，４，５，５，−テトラメチル−１，３，２−ジオキサボロラン、４−ヒドロキシメチル−１，３，２−ジオキサボロラン−オール、（２−イソプロポキシ−１，３，２−ジオキサボラン−４−イル）メタノール、［２−（４−ヒドロキシメチル−１，３，２−ジオキサボロラン−２−イロキシ）−１，３，２−ジオキサボロラン−４−イル］メタノール、ビスピナコラトビボレート、２−ビス（２−クロロエチル）アミノ−１，３，２−ジオキサボロラン、［２−１，３，２−ジオキサボロラン−２−イロキシ）エチル］ジメチルアミン、［２−（２，４，６，９−テトラオキサ−５−ボラ−スピロ［４，４］ノナン、２，７−ジ（ｔ−ブチルアミノメチル）−２，４，６，９−テトラオキサ−５−ボラ−スピロ［４，４］ノナン）や；ジオキサボリナン（例えば、トリプロピレングリコールビボレート、ジブチレングリコールビボレート、トリブチレングリコールビボレート、ヘキシレングリコールビボレート、トリヘキシレングリコールビボレート、１，２−ジオキサボリナン、２−ブチル−１，３，２−ジオキサボリナン、１，３，２−ジオキサボリナン−２−オール、４−メチル−１，３，２−ジオキサボリナン−２−オール、４，４，６−トリメチル−１，３，２−ジオキサボリナン−２−オール、２−イソプロポキシ−１，３，２−ジオキサボリナン、２−イソプロポキシ−４−メチル−１，３，２−ジオキサボリナン、２−イソプロポキシ−４，４，６−トリメチル−１，３，２−ジオキサボリナン、２−ビス（２−クロロエチル）アミノ−１，３，２−ジオキサボリナン、［２−（１，３，２−ジオキサボリナン−２−イロキシ）エチル］ジメチルアミン、［２−（４−メチル−１，３，２−ジオキサボリナン−２−イロキシ）エチル］ジメチルアミン、［２−（４，４，６−トリメチル−１，３，２−ジオキサボリナン−２−イロキシ）エチル］ジメチルアミン、２，２’−ビス（５，５−ジメチル−１，３，２−ジオキサボリナン）、２，２’−オキシビス（１，３，２−ジオキサボリナン）、２，２’−オキシビス（４，４，６−トリメチル−１，３，２−ジオキサボリナン）、２，２’−（メチルトリメチレンジオキシ）ビス（４−メチル−１，３，２−ジオキサボリナン）、５−メチル−５−プロピル−２−（ｐ−トリル）−１，３，２−ジオキサボリナン、２−ヒドロキシ−４，４，６−トリメチル−１，３，２−ジオキサボリナン）や；ジチアボロラン（例えば、２−メチル−ジチアボロラン、２−メチルチオ−ジチアボロラン、２−クロロ−ジチアボロラン）や；ジチアボリナン（例えば、２−クロロ−１，３，２−ジチアボリナン、２−ビス（２−クロロエチル）アミノ−１，３，２−ジチアボリナン）や；ボロキシン（例えば、ボロキシン、トリブチルボロキシン、トリメトキシボロキシン、トリフェニルボロキシン、トリス（シクロヘキシルオキシ）ボロキシン）や；ボラジン（例えば、ボラジン、トリメチルボラジン、２，４，６−トリクロロボラジン、２，４，６−トリメチル−１，３，５−トリフェニルボラジン）を含む。
【００８０】
他のホウ素含有化合物は、ホウ素含有オルガノスルフィド（例えば、Ｂ−ノニル−ビス（オクチルフェノール）スルフィド）、ボリネート（例えば、ｏ−（２−アミノエチル）ジフェニルボリネート）、ならびに、ホウ素錯体の金属塩および非金属塩（例えば、ジペンチルアンモニウムテトラフルオロボレート、ジブチルアンモニウムテトラフルオロボレート、ナトリウムテトライソプロポキシボレート、トリチルテトラフルオロボレート、アンモニウムホウ素フルオリド、セチルトリメチルアンモニウムボロヒドリド、メチルトリオクチルアンモニウムボロヒドリド、テトラエチルアンモニウムボロヒドリド、ナトリウムボロフルオリド、テトラプロピルアンモニウムテトラフルオロボレート、トリフェニルスルホニウムテトラフルオロボレート、ジフェニルヨードニウムテトラフルオロボレート、トリ（ｐ−トリル）スルホニウムテトラフルオロボレート、ルビジウムテトラフルオロボレート、モノ−Ｎ−ブチルアンモニウムテトラフルオロボレート、ナトリウムテトラメトキシボレート、ナトリウムボロヘプトネート）が含まれる。
【００８１】
添加物の他のグループはＳｉ含有化合物であり、何ら制約するものではないが、これは、ＲｘＳｉＲ’４−ｘまたはＳｙ［（Ｒ”）ｚＧ］２の構造を有するものを含む。ここで、Ｒは、Ｈ、ハロゲン（例えばＦ、Ｃｌ、Ｂｒ、Ｉ）、直鎖または分岐のＣ１−８またはＣ２−４のアルキル、アリール、アラルキル、および、ビニルから選択した同一または異なる一価のラジカルであり；Ｒ’は、ハロゲン、ヒドロキシル、直鎖または分岐のＣ１−８またはＣ２−４のオキシアルキル、Ｃ５−１０のオキシシクロアルキル、オキシアリール、オキシアリアルキル、および、オキシビニルから選択された同一または異なる一価のラジカルであり；Ｒ”は、同一または異なる二価のラジカルであり、好ましくは、直鎖または分岐のＣ１−１８の二価の炭化水素、例えば、Ｃ１−１８またはＣ２−４のアルキレンであり、オプションとして、１または複数のヘテロ原子（例えば、Ｏ、Ｎ、Ｓ）を有し；Ｇは同一または異なるＳｉ含有の一価のラジカル、例えば、置換、または非置換の（シクロ）（ポリ）（アルキル）シロキサン、または−Ｓｉ（Ｒｘ）（Ｒ’３−ｘ）のシリル基であり、ここで、ＲおよびＲ’は上述のとおりであり、ｘは０、１、２または３の整数であり、ｙは１、２、３、または４で、８までの整数であり、ｚは０または１である。
【００８２】
オキシアルキルシランの非制限的な例は、テトラメトキシシラン、テトラエトキシシラン、テトライソプロポキシシラン、テトラブトキシシラン、テトラオクチルシラン、メチルトリメトキシシラン、メチルトリエトキシシラン、メチルトリイソプロポキシシラン、エチルトリメトキシシラン、エチルトリエトキシシラン、エチルトリイソプロポキシシラン、オクチルトリメトキシシラン、オクチルトリエトキシシラン、ビニルトリメトキシシラン、ビニルトリエトキシシラン、フェニルトリメトキシシラン、フェニルトリエトキシシラン、トリメトキシシラン、トリエトキシシラン、トリイソプロポキシシラン、フルオロトリメトキシシラン、フルオロトリエトキシシラン、ジメチルジメトキシシラン、ジメチルジエトキシシラン、ジエチルジメトキシシラン、ジエチルジエトキシシラン、ジメトキシシラン、ジエトキシシラン、ジフルオロジメトシキシラン、ジフルオロジエトシキシラン、トリフルオロメチルトリメトキシシラン、および、トリフルオロメチルトリエトキシシランを含む。
【００８３】
ハロゲン化シランの非制限的な例は、トリクロロシラン、トリブロモシラン、フルオロトリクロロシラン、メチルトリブロモシラン、エチルトリクロロシラン、クロロトリメチルシラン、フルオロトリメチルシラン、ビニルトリクロロシラン、および、フェニルトリクロロシランを含む。
【００８４】
硫黄含有のシリコ化合物の非制限的な例は、ジチオビス（ペンタメチルシクロトリシロキサン）、３，３’−ビス（トリメトキシシリルプロピル）ジスルフィド、３，３’−ビス（トリエトキシシリルプロピル）ジスルフィド、３，３’−ビス（トリエトキシシリルプロピル）テトラスルフィド、３，３’−ビス（トリエトキシシリルプロピル）テトラスルフィド、３，３’−ビス（トリエトキシシリルプロピル）オクタスルフィド、３，３’−ビス（トリメトキシシリルプロピル）テトラスルフィド、２，２’−ビス（トリエトキシシリルエチル）テトラスルフィド、３，３’−ビス（トリメトキシシリルプロピル）トリスルフィド、３，３’−ビス（トリエトキシシリルプロピル）トリスルフィド、３，３’−ビス（トリブトキシシリルプロピル）ジスルフィド、３，３’−ビス（トリメトキシシリルプロピル）ヘキサスルフィド、３，３’−ビス（トリメトキシシリルプロピル）オクタスルフィド、３，３’−ビス（トリオクトキシシリルプロピル）テトラスルフィド、３，３’−ビス（トリヘキソキシシリルプロピル）ジスルフィド、３，３’−ビス（トリ−２”−エチルヘキソキシシリルプロピル）トリスルフィド、３，３’−ビス（トリイソオクトキシシリルプロピル）テトラスルフィド、３，３’−ビス（トリ−ｔ−ブトキシシリルプロピル）ジスルフィド、２，２’−ビス（メトキシジエトキシシリルエチル）テトラスルフィド、２，２’−ビス（トリプロポキシシリルエチル）ペンタスルフィド、３，３’−ビス（トリシクロヘキソキシシリルプロピル）テトラスルフィド、３，３’−ビス（トリシクロペントキシシリルプロピル）トリスルフィド、２，２’−ビス（トリ−２”−メチルシクロヘキソキシシリルエチル）テトラスルフィド、ビス（トリメトキシシリルメチル）テトラスルフィド、３−メトキシエトキシプロポキシシリルプロピル−３’−ジエトキシブトキシシリルプロピル−テトラスルフィド、２，２’−ビス（ジメチルメトキシシリルエチル）ジスルフィド、２，２’−ビス（ジメチル−ｓｅｃ−ブトキシシリルエチル）トリスルフィド、３，３’−ビス（メチルエチルブトキシシリルプロピル）テトラスルフィド、３，３’−ビス（ジ−ｔ−ブチルメトキシシリルプロピル）テトラスルフィド、２，２’−ビス（フェニルメチルメトキシシリルエチル）トリスルフィド、３，３’−ビス（ジフェニルイソプロポキシシリルプロピル）テトラスルフィド、３，３’−ビス（ジフェニルジクロヘキソキシシリルプロピル）ジスルフィド、３，３’−ビス（ジメチル−エチルメルカプト−シリルプロピル）テトラスルフィド、２，２’−ビス（メチルジメトキシシリルエチル）トリスルフィド、２，２’−ビス（メチル−エトキシプロポキシシリルエチル）テトラスルフィド、３，３’−ビス（ジエチルメトキシシリルプロピル）テトラスルフィド、３，３’−ビス（メチル−ジ−ｓｅｃ−ブトキシシリルプロピル）ジスルフィド、３，３’−ビス（プロピルジエトキシシリルプロピル）ジスルフィド、３，３’−ビス（ブチルジメトキシシリルプロピル）トリスルフィド、３，３’−ビス（フェニルジメトキシシリルプロピル）テトラスルフィド、３−フェニルエトキシブトキシシリルプロピル−３’−トリメトキシシリルプロピル−テトラスルフィド、４，４’−ビス（トリメトキシシリルブチル）テトラスルフィド、６，６’−ビス（トリエトキシシリルヘキシル）テトラスルフィド、１２，１２’−ビス（トリイソプロポキシシリルドデシル）ジスルフィド、１８，１８’−ビス（トリメトキシシリルオクタデシル）テトラスルフィド、１８，１８’−ビス（トリプロポキシシリルオクタデシル）テトラスルフィド、４，４’−ビス（トリメトキシシリル−ブタン−２−イル）テトラスルフィド、４，４’−ビス（トリメトキシシリルクロヘキシレン）テトラスルフィド、５，５’−ビス（メチルジメトキシシリルフェニル）トリスルフィド、３，３’−ビス（トリメトキシシリル−２−メチルプロピル）テトラスルフィド、３，３’−ビス（フェニルジメトキシシリル−２−メチルプロピル）ジスルフィドを含む。
【００８５】
添加物の他のグループは、不飽和結合のα位置に少なくとも１つの容易に取り出し可能な水素をそれぞれ有する１、２、３またはそれ以上の不飽和部分（例えば、ビニル基、アリル基、イソプロペニル基、アクリロイル基、メタクリロイル基、アクリルアミド基、メタクリルアミド基）を有する、架橋可能な、および／または重合可能な化合物である。そのような添加物は、酸でも非酸でもよく、無硫黄でもよく、１または複数のヘテロ原子（例えば、Ｏ、Ｎ、Ｓ、Ｐ、Ｓｉ）を含んでもよく、脂肪族、脂環式、または芳香族でもよく、モノ−、ジ−、ポリ−エステル、モノ−、ジ−、ポリ−アミド、モノ−、ジ−、ポリ−エステルアミド、ビスマレイミド、それらの有機塩（例えば、カチオンが（有機）アンモニウム）、およびそれらの金属塩（例えばカチオンがＬｉ、Ｎａ、Ｋ、Ｒｂ、Ｃｓ、Ｍｇ、Ｃａ、Ｓｒ、Ｂａ、Ｔｉ、Ｚｒ、Ｃｒ、Ｍｏ、Ｍｎ、Ｆｅ、Ｒｕ、Ｃｏ、Ｒｈ、Ｉｒ、Ｃｕ、Ｚｎ、Ｃｄ、Ａｌ）、および液体ビニルポリジエンを含んでよい。
【００８６】
酸の架橋可能および／または重合可能な化合物は、カルボキシル基、スルホニコ基、スルフィニコ基、ホスホノ基、ホスフィニコ基および無水酸ラジカルから選択された１または複数の酸部分を有してよく、これに制限されないが、アクリル酸、メタクリル酸、エタクリル酸、プロピルアクリル酸、他のアルキルアクリル酸、モノ−、ポリ−不飽和脂肪酸、米国特許出願１０／８５９５３７に説明される不飽和ポリ酸、およびそれらの無水物を含んでよく、当該特許文献の内容は参照してここに組み入れる。酸の有機硫黄化合物および酸の有機燐化合物の非制限的な例は、ビニルスルホン酸、ビニルホスホン酸を含む。
【００８７】
酸の架橋可能および／または重合可能な化合物の１つのグループは、［Ｘ（Ｌ）ｐＲ]ｍ［（Ｌ）ｑＡ］ｎの構造を有する。ここで、Ｘは同一または異なる、架橋可能および／または重合可能な二価のラジカルであり；Ｌは同一または異なる二価のラジカルであり、好ましくは、−ＣＯＯ−または−ＣＯＮＨ−であり；Ｒは、価数が２、３または４から高々６であり、１〜３０個の炭素原子を有し、オプションとしてエーテル、エステルおよび／またはアミド結合を有する、同一または異なるラジカルであり、Ａは同一または異なる一価または二価のラジカルであり；ｍおよびｎは１、２、３、４から高々８の中から独立に選択された整数であり、ｍ＋ｎが２、３または４から高々１０であり；ｐは０または１から選んだ同一または異なる数であり；ｑは０または１から選んだ同一または異なる数である。Ｘの非制限的な例は、直鎖、分岐、または環式０または１から選んだ同一または異なる数でありのＣ２−１０のアルケンであり、例えば、ビニル、アリル、アソアリル、プロペニル、およびイソプロペニルを含む。Ｒの非制限的な例は、−ＣＨ２−、−（ＣＨ２）２−、−（ＣＨ２）４−、−（ＣＨ２）６−、−（ＣＨ２）８−、−（ＣＨ２）１０−、−（ＣＨ２）２０−、−（ＣＨ２）２Ｏ（ＣＨ２）２−、−（ＣＨ２）２Ｏ［Ｏ（ＣＨ２）２］２−、−（ＣＨ２）２ＯＣＯ（ＣＨ２）２ＣＯＯ（ＣＨ２）３−、
【化６】
2007007427.tif 000007
および
【化７】
2007007427.tif 000008
（ｘ、ｙおよびｚは０、１、２、・・・高々１０の独立の整数であり、かつ、ｘ＋ｙ＋ｚの平均数が１以上、または３．５以上である）
および、これらの２以上の組み合わせを含む。Ａの非制限的な例は、−ＣＯＯＨ、−ＣＨ（ＣＯＯＨ）２、−Ｓ０３Ｈ、−ＯＰＯ３Ｈ２，＝Ｏ２ＰＯ２Ｈ、すなわち
【化８】
2007007427.tif 000009
−ＯＰ（Ｏ２Ｈ）ＯＰｈ、すなわち、
【化９】
2007007427.tif 000010
−Ｃ８Ｈ４Ｏ３、すなわち、
【化１０】
2007007427.tif 000011
−Ｃ６Ｈ３（ＣＯＯＨ）２、すなわち、
【化１１】
2007007427.tif 000012
およびこれらの２以上の組み合わせを含む。
【００８８】
上述の構造における酸の化合物の非制限的な例は、ＣＨ２＝Ｃ（Ｒ）ＣＯＮＨ（ＣＨ２）２ＣＯＯＨ、ＣＨ２＝Ｃ（Ｒ）ＣＯＮＨ（ＣＨ２）１０（ＣＯＯＨ）２、ＣＨ２＝ＣＨＣ６Ｈ４ＣＨ２ＣＯＯＨ、ＣＨ２＝Ｃ（Ｒ）ＣＯＯ（ＣＨ２）８ＣＨ（ＣＯＯＨ）２、ＣＨ２＝Ｃ（Ｒ）ＣＯＯ（ＣＨ２）１０ＣＨ（ＣＯＯＨ）２、ＣＨ２＝ＣＨＣ６Ｈ４ＣＯＯＨ、ＣＨ２＝Ｃ（Ｒ）ＣＯＮＨ（ＣＨ２）２ＯＰＯ３Ｈ２、ＣＨ２＝Ｃ（Ｒ）ＣＯＯ（ＣＨ２）１２ＣＨ（ＣＯＯＨ）２、ＣＨ２＝ＣＨＣ６Ｈ４（ＣＨ２）２ＣＯＯＨ、ＣＨ２＝Ｃ（Ｒ）ＣＯＯ（ＣＨ２）２ＯＣＮＣ６Ｈ３（ＣＯＯＨ）２、ＣＨ２＝Ｃ（Ｒ）ＣＯＯ（ＣＨ２）２ＯＰＯ３Ｈ２、ＣＨ２＝ＣＨＣ６Ｈ４ＳＯ３Ｈ、ＣＨ２＝Ｃ（Ｒ）ＣＯＯ（ＣＨ２）２ＯＣＯＣ８Ｈ４Ｏ３、ＣＨ２＝Ｃ（Ｒ）ＣＯＯ（ＣＨ２）２ＯＰ（Ｏ２Ｈ）ＯＰｈ、ＣＨ２＝ＣＨＣ６Ｈ４ＣＨ２ＳＯ３Ｈ、［ＣＨ２＝Ｃ（Ｒ）ＣＯＯ（ＣＨ２）２Ｏ］２ＣＨＯＣＯＣ６Ｈ３（ＣＯＯＨ）２、［ＣＨ２＝Ｃ（Ｒ）ＣＯＯ（ＣＨ２）２Ｏ］３ＣＯＣＯＣ６Ｈ３（ＣＯＯＨ）２、ＣＨ２＝Ｃ（Ｒ）ＣＯＯ（ＣＨ２）２ＯＣＯ（ＣＨ２）２ＣＯＯＣＨ２ＣＨ［ＣＨ２ＯＣＯＣ（Ｒ）＝ＣＨ２］ＯＣＯＣ６Ｈ３（ＣＯＯＨ）２、［ＣＨ２＝Ｃ（Ｒ）ＣＯＯＣＨ２ＣＨ［ＯＣＯＣ６Ｈ３（ＣＯＯＨ）］ＣＨ２ＯＣＨ２］２、ＣＨ２＝Ｃ（Ｒ）ＣＯＮＨ（ＣＨ３）２ＣＨ２ＳＯ３Ｈ、［ＣＨ２＝Ｃ（Ｒ）ＣＯＯ（ＣＨ２）２Ｏ］２Ｃ［ＣＨ２ＯＣＯＣ６Ｈ３（ＣＯＯＨ）２］２、ＣＨ２＝Ｃ（Ｒ）ＣＯＯＣ（ＣＨ３）２ＣＨ２ＳＯ３Ｈ、［ＣＨ２＝Ｃ（Ｒ）ＣＯＯ（ＣＨ２）２Ｏ］２ＰＯ２Ｈ、ＣＨ２＝Ｃ（Ｒ）ＣＯＮＨ（ＣＨ２）２ＳＯ３Ｈ、ＣＨ２＝Ｃ（Ｒ）ＣＯＯ（ＣＨ２）１０ＳＯ３Ｈ、ＣＨ２＝Ｃ（Ｒ）ＣＯＯ（ＣＨ２）２ＳＯ３Ｈ、ＣＨ２＝Ｃ（Ｒ）ＣＯＯ（ＣＨ２）６ＳＯ３Ｈ、ＣＨ２＝Ｃ（Ｒ）、ＣＨ２＝Ｃ（Ｒ）ＣＯＯＣ６Ｈ４ＳＯ３Ｈ、および
【化１２】
2007007427.tif 000013
および、これらの２以上の組み合わせ（例えば、Ｐ含有酸化合物およびカルボキシル含有酸化合物の組み合わせ）を含む。
【００８９】
上述の酸化合物の塩は、架橋可能および／または重合可能な化合物の他のグループである。そのような塩の適切なカチオンは、ここで、開示されるものの任意およびすべてを含み、例えば、金属カチオンおよびアミノベースのカチオンを含む。金属カチオンは、酸化合物を一価および／または二価の金属酸化物に反応させて誘導できる。他の塩は、例えば、二価の金属酸化物を、ａ）一塩基不飽和カルボン酸、例えば、アクリル酸および／またはメタクリル酸で作用させて、および／またはｂ）モノまたはポリ不飽和性を有する二塩基および／または多塩基カルボン酸、および／またはそれらの無水物、例えば、米国特許第６５６６４８３号に説明されているもので作用させた、反応生成物を含む。当該特許文献の内容は参照してここに組み入れる。非制限的な例は、亜鉛ジアクリルチオ酸を含む。
【００９０】
ここで開示する酸化合物は、ポリアミン（発泡性ポリアミド）、ポリオール（発泡性ポリエステル）、またはアミノアルコール（発泡性エステルアミド）で濃縮して、ここで開示する配合物の使用に適した酸または非酸の多官能性架橋可能および／または重合化化合物を生成できる。不飽和カルボン酸凝縮物の非制限的な例は、エチレングリコールジアクリレート（メタクリレート）、ジエチレングリコールジアクリレート（メタクリレート）、トリエチレングリコールジアクリレート（メタクリレート）、テトラエチレングリコールジアクリレート（メタクリレート）、ノナエチレングリコールジアクリレート（メタクリレート）、ポリエチレングリコールジアクリレート（メタクリレート）、プロピレングリコールジアクリレート（メタクリレート）、ジプロピレングリコールジアクリレート（メタクリレート）、トリプロピレングリコールジアクリレート（メタクリレート）、ネオペンチルグリコールジアクリレート（メタクリレート）、１，４−ブタンジオールジアクリレート（メタクリレート）、１，６−ヘキサンジオールジアクリレート（メタクリレート）、１，９−ノナンジオールジアクリレート（メタクリレート）、トリメチルプロパンジアクリレート（メタクリレート）、トリメチロールプロパントリアクリレート（メタクリレート）、グリセリルジアクリレート（メタクリレート）、グリセリルトリアクリレート（メタクリレート）、ペンタエリスリトールジアクリレート（メタクリレート）、ペンタエリスリトールトリアクリレート（メタクリレート）、ペンタエリスリトールテトラアクリレート（メタクリレート）、ウレタンジアクリレート（メタクリレート）、エポキシアクリレート（メタクリレート）、ビスフェノールＡジグリシジルエーテルジアクリレート、アリルジアクリレート（メタクリレート）、２，２’−ビス［４−アクリロイル（メタクリロイル）オキシエトキシフェニル］プロパン、２，２’−ビス［４−アクリロイル（メタクリロイル）オキシエトキシエトキシフェニル］プロパン、２，２’−ビス｛４−［３−アクリロイル（メタクリロイル）オキシ−２−ヒドロキシプロポキシ］フェニル｝プロパンを含む。
ビスマレイミドの非制限的な例は、Ｎ，Ｎ’−ｍ−フェニレンジマレイミド（Ｄｕｐｏｎｔ社から入手可能なＨＶＡ−２）を含む。アリルエステルの非制限的な例は、トリアリルシアヌレート（オハイオ州ＡｋｒｏｎのＡｋｒｏｃｈｅｍ社から入手可能なＡｋｒｏｓｏｒｂ１９２０３）、トリアリルイソシアヌレート（Ａｋｒｏｃｈｅｍ社から入手可能なＡｋｒｏｓｏｒｂ１９２５１）、および、トリアリルトリマレテート（ペンシルバニア州ＥｘｔｏｎのＳａｒｔｏｍｅｒ社から入手可能なＴＡＴＭ）を含む。モノ、またはポリ不飽和ポリカルボン酸およびその誘導体の非制限的な例は、シトラコン酸、イタコン酸、フマル酸、メレイン酸、メサコン酸、アコニット酸、マレイン無水物、イトコン無水物、シトラコン無水物、ポリアクリル（メタクリル）酸、ポリイタコン酸、アクリル（メタクリル）酸およびマレイン酸のコポリマー、アクリル（メタクリル）酸およびスチレンのコポリマー、および、Ｃ６またはより長い鎖の脂肪酸、例えば、ヘキサデセン二酸、オクタデセン二酸、ビニル−テトラデセン二酸、エイコスジエン二酸、ジメチル−エイコスジエン二酸、８−ビニル−１０−オクタデセン二酸、これらの無水物、メチル、エチル、および、これらの他の直鎖または分岐アルキルエステル、これらのアミド、こられのエステルアミド、これらの混合物を含む。
【００９１】
液体ビニルポリジエンは、常温で液体であり、例えば、液体ビニルポリブタジエンホモポリマーおよびコポリマー（例えば、少なくとも６０％、または少なくとも６５％のビニル−１，２内容量を有する）であり、低から中程度の粘度、低揮発性および放射性、高沸点（例えば３００°Ｃより大きい）、約１０００から約５０００、例えば約１８００から約４０００、または、約２０００から約３５００の分子量を有してよい。液体ビニルポリジエンは、９０％のビニル−１，２の含有量を有し、約３２００の分子量の高ビニルポリブタジエン、７０％のビニル−１，２の含有量を有し、約２４００の分子量の高ビニルポリブタジエン、７０％のビニル−１，２の含有量を有し、約３２００の分子量の高ビニルポリ（ブタジエン−スチレン）ブタジエン、および、ここに開示する他の液体ビニルポリマーを含む。
【００９２】
架橋可能および／または重合可能な化合物の他のグループは、エチレンで不飽和の有機硫黄化合物であり、１または複数の複素環式構造を有しても、有しなくてもよく、これに限定されないが、メルカプト基およびその互変異性体を有する化合物、例えば、チオウラシル、トリアジンジチオン、およびメルカプトチアゾールを含む。そのような有機硫黄の一般構造は、［Ｘ（Ｙ）ｗＲ（Ｒｓ）ｘ］ｙ（Ｓ）ｚを含んでよい。ここで、Ｘは、同一または異なる一価の架橋可能および／または重合可能なラジカルであり；Ｙは、−ＣＯＯ−、−ＣＨ２Ｏ−、および、−Ｃ６Ｈ４ＣＨ２Ｏ−から選択した同一または異なる二価のラジカルであり；Ｒは同一または異なる二価物であり；Ｒｓは、同一または異なる硫黄含有ラジカルであり；ｗは０または１であり；ｘは０または１であり；ｙは１または２であり；ｚは０または１であり；ｘ＋ｚ＝１である。Ｘの非制限的な例は、直鎖、分岐または環式のＣ２−１０のアルケン、例えば、ビニル、アリル、イソアリル、プロペニル、およびイソプロペニルを含む。Ｒの非制限的な例は、−ＣＨ２Ｃ６Ｈ４ＣＨ２−、−（ＣＨ２）２Ｏ（ＣＨ２）２−、−Ｃ６Ｈ４ＣＨ２−、−（ＣＨ２）ｘＳｉ（ＣＨ３）２ＯＳｉ（ＣＨ３）２（ＣＨ２）ｙ−を含む。ここで、ｘおよびｙは、同一または異なる１〜５の整数、Ｃ１−１２の飽和炭化水素（例えば、直鎖、分岐、および／または環式アルケン、具体的には、−（ＣＨ２）６−、−（ＣＨ２）１０−、−（ＣＨ２）１１−、−ＣＨ２−［］−ＣＨ２−である。ただし、［］はベンゼン環である）。Ｒｓの非制限的な例は、−Ｓ−、
【化１３】
2007007427.tif 000014
を含み、ここで、Ｒ”は、ＨまたはＣ１−６のアルキルであり、さらに、
【化１４】
2007007427.tif 000015
を含む。そのような有機硫黄の非制限的な例は、上記の構造のチオエーテルおよびポリスルフィド、および、アクリルオキシ−４−チオフェノール、亜鉛アクリルオキシチオフェノール、ビス（４−アクリルオキシベンゼン）ジスルフィド、ジアリルジスルフィド、ジアリルトリスルフィド、メチルアリルスルフィド、ペンタクロロフェニルビニルスルフィド、ペンタクロロフェニルビニルスルホキシド、テトラクロロ（ビニルチオ）を含む。他の例は、１または複数の上述の有機硫黄構造を有してもよい。ただし、置換物Ｒ１〜Ｒ５（好ましくはＲ２、Ｒ３および／またはＲ４）の少なくとも１つ、および／または、置換物Ｒ６〜Ｒ１０（好ましくはＲ７、Ｒ８および／またはＲ９）の少なくとも１つが、それぞれ、少なくとも１つの上述の架橋可能および／または重合可能なラジカルＸを有する。
【００９３】
芳香族の架橋可能および／または重合可能な化合物は、さらに、上述のジアリールエーテル構造を有するものを含み、ここで、置換物Ｒ１〜Ｒ５（好ましくはＲ２、Ｒ３および／またはＲ４）の少なくとも１つ、および／または、置換物Ｒ６〜Ｒ１０（好ましくはＲ７、Ｒ８および／またはＲ９）の少なくとも１つが、それぞれ、少なくとも１つの上述の架橋可能および／または重合可能なラジカルＸであり、さらに、桂皮アルコール、桂皮アルデヒド、メトキシ桂皮アルデヒド、桂皮メチルエーテル、桂皮エチルエーテル、桂皮アリルエーテル、桂皮フェニルエーテル、桂皮ベンジルエーテル、桂皮ナフチルエーテル、桂皮メチルケトン、桂皮エチルケトン、桂皮アリルケトン、桂皮フェニルケトン、桂皮ベンジルケトン、桂皮アセテート、桂皮プロピオネート、桂皮ブチレート、桂皮ベンゾエート、メチル桂皮酸塩、メチルメチル桂皮酸塩、エチル桂皮酸塩、ナフチル桂皮酸塩、桂皮メチルカルボネート、桂皮フェニルカルボネート、アリルベンゼン、アリルフェニルエーテル、アリルベンゾエート、アリルフェニルアセテートを含む。
【００９４】
他の架橋可能および／または重合可能な化合物の非制限的な例は、スチレン、α−メチルスチレン、およびその誘導体（例えば、ｐ−クロロスチレン、ｐ−ヒドロキシスチレン、ジビニル−ベンゼン）、フマル酸エステル（例えば、モノメチルフマレート、ジエチルフマレート、ジフェニルフマレート）、アリルエステル（例えば、ジアリルフタレート、ジアリルテレフタレート、ジアリルカルボネート、アリルジグリコールカルボネート）、エポキシ（例えば、ジグリセロールポリグリシジルエーテル、ペンタエリスリトールポリグリシジルエーテル、１，４−ビス（２，３−エポキシプロキシペルフルオロイソプロピル）シクロヘキサン、ソルビトールポリグリシジルエーテル、トリメチロールプロパンポリグリシジルエーテル、レゾルシンジグリシジルエーテル、１，６−ヘキサンジオールジグリシジルエーテル、ポリエチレングリコールジグリシジルエーテル、フェニルグリシジルエーテル、ｐ−ｔ−ブチルフェニルグリシジルエーテル、アジピン酸グリシジルエーテル、ｏ−フタル酸グリシジルエーテル、ジブロモフェニルグリシジルエーテル、１，２，７，８−ジエポキシオクタン、４，４’−ビス（２，３−エポキシプロキシペルフルオロイソプロピル）ジフェニルエーテル、３，４−エポキシシクロヘキシルメチル−３’，４’−エポキシシクロ−ヘキサンカルボキシレート、３，４−エポキシシクロヘキシルオキシシラン、エチレングリコール−ビス（３，４−エポキシシクロヘキサンカルボキシレート））、オキセタン（例えば、３−エチル−３−ヒドロキシメチルオキセタン、３−エチル−３−（フェノキシメチル）オキセタン、３−エチル−３−（ナフトキシメチル）オキセタン、ジ［１−エチル（３−オキセチニル）］メチルエーテル、３−エチル−３−（２−エチルヘキシル−オキシメチル）オキセタン、１，４−ビス｛［（３−エチル−３−オキセチニル）メトキシ］メチル｝ベンゼン）、ビニルエーテル（例えば、ビニル２−クロロエチルエーテル、ビニルｎ−ブチルエーテル、トリエチレングリコールビニルエーテル、１，４−シクロヘキサンジメタノールジビニルエーテル、トリメチロールエタントリビニルエーテル、ビニルグリシジルエーテル）、および、シラン（例えば、γ−メタクリルオキシプロピルトリメトキシシラン、ε−メタクリルオキシオクチルトリメトキシシラン、ビニルトリメトキシシラン、本出願人に係る米国特許出願１０／１２００１２、すなわち、米国特許出願公開２００３／０００４０１３に記載されているもの）を含む。当該特許出願の内容は参照してここに組み入れる。
【００９５】
一例では、添加物は少なくとも架橋コエージェントとして働き、金属塩、例えば、アクリル酸やメタクリル酸のような３〜８の炭素原子を有する不飽和酸の亜鉛塩、またはマンガン塩を含む。例は、これに限定されないが、ジアクリレート、ジメタクリレート、およびモノメタクリレートの１または複数の金属塩を含み、ここで、金属は、マグネシウム、カルシウム、亜鉛、アルミニウム、ナトリウム、リチウム、またはニッケルである。好ましいアクリレートは、亜鉛アクリレート、亜鉛ジアクリレート、亜鉛メタクリレート、亜鉛ジメタクリレートおよびこれらの混合物を含む。架橋コエージェントは典型的には約１０ｐｈｒを越える量だけ存在し、好ましくは、約２０〜約４０ｐｈｒ、より好ましくは約２５〜約３５ｐｈｒだけ存在する。
【００９６】
他の例では、添加物は、コアおよび／またはゴルフボールのＣｏＲを増大させるように働き、超原子価ヨウ素（例えば、ジフェニルヨードニウムヨウ素）、Ｓｅ含有化合物（例えば、ジフェニルジセレニド）、Ｓｎ含有化合物（例えば、ジフェニルジクロリド）、およびスルホンアミド（例えばスルファミド）を含む。これら添加物のいくつかは（例えば超原子価ヨウ素、Ｓｎ含有化合物、およびスルホンアミド）は架橋開始剤（例えばペルオキシド）と同等以上の量だけ用いてよく、添加物の架橋開始剤に対する重量比は１：１またはそれ以上であり、好ましくは、１．５：１またはそれ以上であり、より好ましくは２：１〜１０：１であり、最も好ましくは、２：１〜６：１である。代替的には、そのような添加剤は、０．１ｐｈｒ以上、好ましくは０．５ｐｈｒ〜１０ｐｈｒであり、最も好ましくは、１．５ｐｈｒ〜３ｐｈｒの量だけ用いられる。他の添加物（例えばＳｅ含有化合物）は架橋開始剤（例えばペルオキシド）より少ない量だけ用いてよく、添加物の架橋開始剤に対する重量比は０．５：１またはそれ以下であり、好ましくは、０．０５：１〜０．３：１であり、より好ましくは、０．１：１〜０．２：１である。代替的には、そのような添加剤は、０．５ｐｈｒ以下、好ましくは０．１ｐｈｒ〜０．３ｐｈｒであり、さらに好ましくは、０．１５ｐｈｒ〜０．３ｐｈｒの量だけ用いられる。
【００９７】
コアにも有用なものは、イソシアネート含有化合物（例えばｐ−トルエンスルホニルイソシアネート（ニューヨーク州ＬｏｃｋｐｏｒｔのＶａｎＤｅＭａｒｋ社のＰＴＳＩ）のようなモノマー化合物、および、ポリマーのメチレンジフェニルジイソシアネート（Ｄｏｗ  ＣｈｅｍｉｃａｌのＰＡＰＩ  ＭＤＩ）、オキサゾリジン、オキサゾランオルトホルメート（例えばトリメチルおよびトリエチルオルトホルメート）、オルトアセテート（例えばトリメチルおよびトリエチルオルトアセテート）、ビニルシラン、本出願人に係る米国特許出願１０／８０７８４６に記載されている溶解変換ポリブタジエン、および、本出願人に係る米国特許出願１０／４３７３８６および同１０／４３７３８７に記載されている金属メルカプトチアゾールおよび金属メルカプトベンゾチアゾールのようなポリマー化合物である。当該特許出願の内容は参照してここに組み入れる。
【００９８】
他のグループの添加物は、フィラーであり、タングステン、酸化亜鉛、バリウムスルフェート、シリカ、炭酸カルシウム、炭酸亜鉛、金属、金属酸化物およびその塩、リグリンド（典型的には約３０メッシュ粒子まで粉砕した再利用コア材料）、高ムーニ粘度ゴムリグリンド、その他のような材料を含む。ゴルフボールの１または複数の部分に付加されるフィラーは、典型的には、流体または混合特性に影響を与える処理助剤または化合物、密度調整フィラー、剪断強度用または強化フィラー、その他のような材料を含んでもよい。フィラーは、無機でもよく、種々の金属または金属酸化物、例えば、酸化錫や、バリウムスルフェート、亜鉛スルフェート、炭酸カルシウム、炭酸バリウム、クレイ、タングステン、タングステンカーバイド、種々のシリカ（例えば、クオーツ、シリカ、シリカ−アルミナ、シリカ−チタニア、シリカ−ジルコニア、シリカ−マグネシア、シリカ−カルシア、シリカ−バリウムオキシド、シリカ−ストロンチウムオキシド、シリカ−チタニア−ナトリウムオキシド、シリカ−チタニア−カリウムオキシド）、チタニア、ジルコニア、アルミナ、およびこれらの混合物を含む。フィラーは、種々の発泡剤または膨張剤を含んでもよく、これは当業者が容易に選択できる。フィラーは、ポリマー、セラミック、金属の微小球を含んでよく、ソリッドでも中空でもよく、また充填または非充填でもよい。有機フィラーはポリメチルメタクリレート、ポリエチルメタクリレート、メチルメタクリレート−エチルメタクリレートコポリマー、エチルメタクリレート−ブチルメタクリレートコポリマー、メチルメタクリレート−トリメチロールプロパンメタクリレートコポリマー、ポリビニルクロリド、ポリスチレン、塩化ポリエチレン、ナイロン、ポリスルホン、ポリエーテルスルホン、およびポリカルボネートを含んでよい。フィラーは典型的にはゴルフボールの１または複数の部分に添加されてその密度を調整して均一のゴルフボール標準に合致するようにすることもできる。フィラーを用いてセンタまたは少なくとも１つの特殊ボール用の付加的な層の重量を調整してもよい。例えば、軽量ボールは低スイング速度のプレイヤーに好評である。
【００９９】
ここに開示された添加物は単独で用いられてもよいし、２または複数の添加物と組み合わせて使用してもよい。異なるグループから選択した２または複数の添加物を使用すると、単一のまたは２以上の所望の効用を単独でまたは調和させて実現できる。組成物中の各添加物の量は、所望の効用を最適化するように調整してよい。一例では、重量基準で、配合物中のベースゴムの０．１ｐｈｒ〜５ｐｈｒの量である。
【０１００】
上述の配合物は、どのような構造の１または複数のゴルフボール部分のいずれにも使用でき、例えば、内側センタ、内側コア層、中間コア層、外側コア層、中間層、内側カバー層、中間カバー層、外側カバー層、その他、およびそれらの均等物に使用できる。一例では、ポリブタジエン・ベースの配合物を用いて、耐久性があり、切断や擦り傷に強いゴルフボール用外側カバー層を形成できる。そのような外側カバー層は、それ自体でゴルフボールのカバー層全体を構成してもよく（すなわち単一カバー層）、１または複数の内側カバー層および／または中間カバー層とともに多層カバーを形成してもよい。この外側カバー層の厚さは、０．００１インチから０，１２５インチ、好ましくは、０．００５インチから０．１インチ、より好ましくは、０．０１インチから０．０５インチ、最も好ましくは、０．０１５インチから０．０４インチ、例えば０．０３５インチであってよい。外側カバー層は、５００００ｐｓｉ以下、好ましくは、１０００ｐｓｉから３００００ｐｓｉ、より好ましくは２０００ｐｓｉから２５００００ｐｓｉの低曲げ弾性率を有してよい。外側カバー層のショアＤ硬度は、２０から６０、好ましくは２５から５５、より好ましくは３０から５５、最も好ましくは４０から５５であってよい。
【０１０１】
一例では、ゴルフボール層（例えばコア、中間層）は：ａ）１００重量部の１のポリブタジエン、または２以上のポリブタジエンのブレンド、好ましくは、ここで開示の高シス量んもの；ｂ）３ｐｈｒ以下、好ましくは０．１ｐｈｒから２ｐｈｒ、より好ましくは、１ｐｈｒ以下、さらに好ましくは０．８ｐｈｒ以下、さらに好ましくは０．５ｐｈｒ以下のフリーラジカル開始剤；ｃ）３ｐｈｒ以下、好ましくは０．１ｐｈｒから２ｐｈｒ、より好ましくは１．１ｐｈｒ以下の量のアリールチオール、好ましくはＣｏＰＦＴＰ、ＣｏＰＣＴＰ、ＣｏＰＢＴＰ、ＺｎＰＦＴＰ、ＺｎＰＢＴＰ、またはこれらの２以上の組み合わせから選んだもの；オプションとして、ｄ）２０ｐｈｒ以上、好ましくは２５ｐｈｒ以上、より好ましくは３０ｐｈｒ以上、さらに好ましくは３５ｐｈｒ以上、例えば４０ｐｈｒの、架橋コエージェント、好ましくは不飽和カルボン酸の金属塩、例えば、ＺＤＡ、ＺＤＭＡまたはこれらの組み合わせ；オプションとして、ｅ）金属酸化物、好ましくはＺｎＯ、および、オプションとして、ｆ）フィラー、好ましくはバライト（ＢａＳＯ４）を有する。このような配合物で、直径１．５インチ以上、好ましくは１．５４インチ以上、より好ましくは１．５４５インチ以上、最も好ましくは１．５５インチ以上のゴルフボールの少なくとも一部を形成してよい。コアのＡｔｔｉ圧縮は、４０から９０、好ましくは４５から８５、より好ましくは５０から８０、さらに好ましくは５０から７５、さらに好ましくは５０から６０、最も好ましくは５５から６０であってよく；代替的には圧縮は２５以下でよい。コアのＣｏＲは０．７５以上、好ましくは０．７７以上、０．７９以上、さらに好ましくは０．８以上、０．８１以上であってよい。外側コア層の厚さは、０．５インチ以下、好ましくは０．３インチ以下、より好ましくは０．２５インチから０．３インチであってよい。
【０１０２】
ゴルフボールセンタまたはコアの任意の部分を形成するのに用いる材料は、当業者に知られている任意の混合手法により混合物を形成できる。適切な種類の混合手法は単一パスおよびマルチパスを含む。適切な混合機は当業者に広く知られており、そのような機械はＢａｎｂｕｒｙ混合機、２−ロールミル、ツインスクリュー押出機を含んでよい。ポリマーを混合するための通常の混合速度が典型的には採用される。混合温度はポリマー成分の種類、とくに重要なことに、フリーラジカル開始剤の種類に依存する。適切な混合速度および温度は当業者には周知であり、過度の実験を行うことなしに容易に決定できる。
【０１０３】
混合物は、圧縮または射出成を受け、センタ用のソリッド球または中間層用の半球シェルを生成する。成型サイクルの温度および時間は、混合物の反応性に基づいて選択される。成型サイクルは、単一の温度で単一の時間だけ混合物を成型する単一のステップしかなくてもよい。生成サイクルは２−ステップ処理を含んでもよく、この場合、ポリマー混合物は初期温度で初期時間だけ型に保持され、そののち、第２の典型的にはより高い温度で第２の時間だけ保持される。一例では、単一ステップ硬化サイクルが採用される。ゴルフボールセンタまたはコアの任意の部分を形成するのに用いる材料を射出成型処理により組み合わせてゴルフボールを形成してもよく、これは当業者によく知られている。硬化時間は種々の選択材料に左右され、当業者は、具体的な材料およびここでの検討に基づいて硬化時間を上下させて用に調整できる。
【０１０４】
カバーの厚さは十分な強度、良好な性能特性、および耐久性を実現するのに十分なものである。カバーの厚さは好ましくは約０．１インチ以下、より好ましくは０．０５インチ以下、最も好ましくは約０．０２インチおよび０．０４インチの間である。多層ゴルフボールの好ましい構造は、コア、内側カバー層、および外側カバー層を具備する。好ましくは、内側カバー層および外側カバー層の少なくとも１つの厚さは約０．０５インチ未満、より好ましくは約０．０２インチおよび約０．０４インチの間、最も好ましくは約０．０３インチである。
【０１０５】
内側カバー層は、固く、高曲げ弾性率で、弾力性のある材料から形成してよく、この材料は、ロングショット用に打ったときに（例えばドライバまたはロングアイアン）、低スピン、短い距離の特性に寄与する。内側カバー層のショアＤ硬度は、６５−８０、好ましくは６９−７４、より好ましくは７０−７２であってよい。内側カバー層の曲げ弾性率は少なくとも６５０００ｐｓｉ、好ましくは７００００ｐｓｉから１２００００ｐｓｉ、より好ましくは７５０００ｐｓｉから１０００００ｐｓｉでよい。内側カバー層の厚さは、０．０２０インチから０．０４５インチ、好ましくは０．０３０インチから０．０４０インチであってよい。
【０１０６】
外側カバー層を比較的ソフトな熱硬化材料から形成して「ショートゲーム」ショット用にバラタボールのソフトなフィーリングおよび高スピンのプレイ特性を模倣できる。外側カバー層のショアＤ硬度は、６５未満、好ましくは３０−６０、より好ましくは３５−５０、最も好ましくは４０−４５であってよい。さらに外側カバー層の材料は、ゴルフボールカバーの使用に適した磨耗耐性を有してよい。ここに開示される外側カバー層は任意の適切な熱硬化性材料を有してよく、成型可能な反応性液体材料から形成できる。外側カバー層用の材料は、これに限定されないが、熱硬化性ウレタンおよびポリウレタン、熱硬化性ウレタンアイオノマー、熱硬化性ウレタンエポキシ、およびポリ尿素を含む。
【０１０７】
ゴルフボールが内側カバー層を具備する場合、この層は当業者に知られている任意の材料を含んでよく、これは、熱可塑性および熱硬化性材料、例えば、エチレンと、部分的にまたは十分に中和されており、亜鉛、ナトリウム、リチウム、マグネシウム、カリウム、カルシウム、マンガン、ネッケル、その他のカチオンをメタクリレート酸またはアクリレート酸とのイオン性コポリマーまたはターポリマーを含むゴルフボールは同様に１または複数のホモポリマーまたはコポリマーの内側カバー材料を含んでよく、これはつぎのようなものである。
（１）ビニル樹脂、例えば塩化ビニルの重合によって製造したもの、または塩化ビニルと酢酸ビニル、アクリルエステルまたは塩化ビニリデンとの共重合によって製造したもの；
（２）ポリオレフィン、例えばポリエチレン、ポリプロピレン、ポリブチレンおよびコポリマー、例えばエチレンメチルアクリレート、エチレンエチルアクリレート、エチレンビニルアセテート、エチレンメタクリル酸またはエチレンアクリル酸またはプロピレンアクリル酸および単一サイト触媒またはメタロセン触媒を使用して製造したコポリマーおよびホモポリマー；
（３）ポリウレタン、例えばポリオールとジイソシアネートまたはポリイソシアネートから製造したものおよび米国特許第５，３３４，６７３号に開示されているもの；
（４）ポリ尿素、例えば米国特許第５，４８４，８７０号に記載されているもの；
（５）ポリアミド、例えばポリ（ヘキサメチレンアジパミド）およびその他のジアミンと二塩基酸から製造したもの、およびアミノ酸、例えばポリ（カプロラクタム）から製造したもの、およびポリアミドとＳＵＲＬＹＮ、ポリエチレン、エチレンコポリマー、エチル−プロピレン−非共役ジエンターポリマー、および類似物とのブレンド；
（６）アクリル樹脂およびこれらの樹脂とポリ塩化ビニル、エラストマー、および類似物とのブレンド；
（７）熱可塑性物、例えばウレタン；オレフィン系熱可塑性ゴム、例えばポリオレフィンとエチレン−プロピレン−非共役ジエンターポリマーとのブレンド；スチレンとブタジエン、イソプレンまたはエチレン−ブチレンゴムのブロックコポリマー；またはコポリ（エーテル−アミド）、例えばフィラデルフィアのエルフ  アトケム（ＥＬＦ  Ａｔｏｃｈｅｍ  ｏｆ  Ｐｈｉｌａｄｅｌｐｈｉａ，ＰＡ）が市販するＰＥＢＡＸ（商標）；
（８）ポリフェニレンオキシド樹脂またはポリフェニレンオキシドと高耐衝撃性ポリスチレンとのブレンドであってゼネラルエレクトリック社（Ｇｅｎｅｒａｌ  Ｅｌｅｃｔｒｉｃ  Ｃｏｍｐａｎｙ  ｏｆ  Ｐｉｔｔｓｆｉｅｌｄ，ＭＡ）によりＮＯＲＹＬ（商標）の商標名で市販されているもの；
（９）熱可塑性ポリエステル、例えばポリエチレンテレフタレート、ポリブチレンテレフタレート、ポリエチレンテレフタレート／グリコール変性およびエラストマーであってデュポン社（Ｅ．Ｉ．  ＤｕＰｏｎｔ  ｄｅ  Ｎｅｕｍｏｕｒｓ  ＆  Ｃｏ．  ｏｆ  Ｗｉｌｍｉｎｇｔｏｎ，ＤＥ）により商標名ＨＹＴＲＥＬ（商標）の名称で、またゼネラルエレクトリック社（Ｇｅｎｅｒａｌ  Ｅｌｅｃｔｒｉｃ  Ｃｏｍｐａｎｙ  ｏｆ  Ｐｉｔｔｓｆｉｅｌｄ，ＭＡ）によりＬＯＭＯＤ（商標）の名称で市販されているもの；
（１０）アクリロニトリルブタジエンスチレン、ポリブチレンテレフタレート、ポリエチレンテレフタレート、スチレン無水マレイン酸、ポリエチレン、エラストマー、および類似物を有するポリカーボネート、およびアクリロニトリルブタジエンスチレンまたはエチレン酢酸ビニルまたは他のエラストマーを有するポリ塩化ビニルを含むブレンドおよび混合物；および
（１１）熱可塑性ゴムとポリエチレン、プロピレン、ポリアセタール、ナイロン、ポリエステル、セルロースエステル、および類似物とのブレンド。
【０１０８】
好ましくは内側カバーはポリマーを含み、これには例えば以下のものがある：
エチレン、プロピレン、ブテン−１またはヘキサン−１をベースとするホモポリマーまたはコポリマーであって官能性モノマー、例えばアクリル酸およびメタクリル酸を含むものおよび完全にまたは部分的に中和したアイオノマー樹脂およびこれらのブレンド、メチルアクリレート、メチルメタクリレートホモポリマーおよびコポリマー、イミド化した、アミノ基を含むポリマー、ポリカーボネート、強化ポリアミド、ポリフェニレンオキシド、高耐衝撃性ポリスチレン、ポリエーテルケトン、ポリスルホン、ポリ（フェニレンスルフィド）、アクリロニトリル−ブタジエン、アクリル−スチレン−アクリロニトリル、ポリ（エチレンテレフタレート）、ポリ（ブチレンテレフタレート）、ポリ（エチレンビニルアルコール）、ポリ（テトラフルオロエチレン）およびこれらのコポリマーであって官能性コモノマーを含むもの、およびこれらのブレンド。適切な内側カバー組成物はさらに熱可塑性または熱硬化性ピリウレタンおよび熱可塑性または熱硬化性ポリ尿素、例えば、本出願人に係る米国特許出願１０／８５９５３７すなわち米国特許出願公開２００５／０００４３２５に開示されているものを含む。この特許出願の内容は参照してここに組み入れる。
【０１０９】
湿気、典型的には水蒸気がゴルフボールのコアに透過するのを阻止または最小化するために、中間水蒸気バリア層をコアの周りに配してもよい。水蒸気バリア層の水蒸気透過率は、好ましくは、カバーの水蒸気透過率より小さく、より好ましくは、アイオノマー樹脂、例えば、Ｓｕｒｌｙｎ（商標）の水蒸気透過率水蒸気透過率より小さく、これは約０．４５から約０．９５（ｇ・ｍｍ）／（ｍ２・日）の範囲である。水蒸気透過率は、所定厚さの材料を通じて単位面積、単位時間のもとで拡散する水蒸気の量として定義される。水蒸気透過率を測定する好ましい標準には、「変調赤外線センサを用いたプラスチックフィルムおよびシートの水蒸気透過率の標準テスト方法」というタイトルのＡＳＴＭ  Ｆ１２４９−９０、「赤外線検出技術を用いた可撓性バリア材料の水蒸気透過率の標準テスト方法」というタイトルのＡＳＴＭ  Ｆ３７２−９９等が含まれる。水蒸気バリア層は、ここに開示され、かつ所望の蒸気透過率を達成する任意の材料および配合物から形成できる。水蒸気バリア層用に適切な他の配合物は、本出願人に係る米国特許出願１０／６１１８３３すなわち米国特許出願公開２００４／００４８６８８に開示されているものを含み、この特許出願の内容は参照してここに組み入れる
【０１１０】
内側カバー層または外側カバー層のいずれも、有機脂肪酸またはその塩および適切なカチオン源がブレンドされた、α，β−不飽和カルボン酸基またはそのイオン性誘導体を含むポリマーから製造することができる。高度に中和されたポリマー（“ＨＮＰ”）、典型的にはエチレンをベースとするアイオノマーの酸部分は、好ましくは約７０％より多く、より好ましくは約９０％より多く、最も好ましくは少なくとも約１００％中和されている。ＨＮＰも第２のポリマー成分とブレンドすることができ、この成分を、酸基を含む場合は、従来法に従って、本発明の有機脂肪酸によって、または両者によって中和することができる。第２のポリマー成分は、部分的にまたは完全に中和されていてもよく、好ましくはアイオノマーコポリマーおよびアイオノマーターポリマー、アイオノマー前駆体、熱可塑性物、ポリアミド、ポリカーボネート、ポリエステル、ポリウレタン、ポリ尿素、熱可塑性エラストマー、ポリブタジエンゴム、バラタ、メタロセンで触媒したポリマー（グラフト化したものおよびグラフト化していないもの）、単一サイトポリマー、高結晶性酸ポリマー、カチオン性アイオノマー、等を含む。
【０１１１】
酸コポリマーをＥ／Ｘ／Ｙコポリマーと記載することができ、ここでＥはエチレン、Ｘはα，β−エチレン系不飽和カルボン酸、かつＹは柔軟化コモノマーである。例えば、Ｘはアクリル酸またはメタクリル酸であり、ＹはＣ１−８アルキルアクリレートまたはメタクリレートエステルである。Ｘは、ポリマーの０〜５０重量％、好ましくは１〜３５質量％、より好ましくは５〜３０質量％、最も好ましくは１０〜２０質量％、代替的には５〜１５重量％の量で存在する。Ｙは好ましくはポリマーの約０〜約５０質量％、より好ましくは５〜４５質量％、さらに好ましくは８〜３５重量％、またさらに好ましくは５〜２５重量％、最も好ましくは１０〜２０質量％、代替的には１７〜４０重量％、例えば、２４％〜３５重量％の量で存在する。
【０１１２】
有機酸は、脂肪族、モノ−官能性（飽和した、不飽和の、または多不飽和の）有機酸である。これらの有機酸の塩も使用することができる。本発明の有機酸の塩は、バリウム、リチウム、ナトリウム、亜鉛、ビスマス、クロム、コバルト、銅、カリウム、ストロンチウム、チタン、タングステン、マグネシウム、セシウム、鉄、ニッケル、銀、アルミニウム、スズ、またはカルシウムの塩、脂肪酸の塩、特にステアリン酸、ベヘン酸、エルカ酸、オレイン酸、リノール酸またはこれらの二量化した誘導体の塩を含む。本発明の有機酸および塩は相対的に非移行性（常圧下でポリマーの表面にブルーミングを生じないこと）でありかつ非揮発性（メルトブレンドに必要な温度で蒸発しないこと）であることが好ましい。
【０１１３】
ＨＮＰに、熱可塑性ポリマー成分、例えばコポリエーテルエステル、コポリエステルエステル、コポリエーテルアミド、エラストマーポリオレフィン、スチレンジエンブロックコポリマーおよびこれらの水素添加した誘導体、コポリエステルアミド、熱可塑性ポリウレタン、例えばコポリエーテルウレタン、コポリエステルウレタン、コポリウレアウレタン、エポキシをベースとするポリウレタン、ポリカプロラクトンをベースとするポリウレタン、ポリ尿素、およびポリカーボネートをベースとするポリウレタンフィラー、および他の成分を、ブレンドすることができる。これらの材料の例は、米国特許出願公開２００１／００１８３７５および２００１／００１９９７１に開示されており、これらの内容は参照してここに組み入れる。
【０１１４】
好ましくは、ベースアイオノマー樹脂のメルトインデックス（ＭＩ）は少なくとも２０ｄｇ／分または少なくとも４０ｄｇ／分であり、より好ましくは、少なくとも７５ｄｇ／分であり、最も好ましくは少なくとも１５０ｄｇ／分である。具体的なソフトな弾力性のあるアイオノマーの例は、有益な物理特性のメルトプロセス可能なポリマーをもたらすＭＩおよび中和レベルの、部分的に中和されたエチレン／（メタ）アクリル酸／ブチル（メタ）アクリレートコポリマーである。これらコポリマーは少なくとも部分的に中和されている。好ましくは、酸コポリマー中は１または複数のアルカリ金属、遷移金属またはアルカリ土類金属カチオンにより中和されている。この発明のアイオノマーを製造するのに有益なカチオンは、リチウム、ナトリウム、カリウム、マグネシウム、カルシウム、バリウム、または亜鉛またはこれらカチオンの組み合わせである。好ましくは、アイオノマーブレンド中のすべての酸部分を１００％中和するのに必要な量を越えるだけのカチオン源が使用される。
【０１１５】
有機脂肪酸またはその塩が、コポリマーの柔軟性を増大させるのに十分なだけ添加される。好ましくは、有機脂肪酸またはその塩は、コポリマーおよび有機酸の全量に対して少なくとも約５％（重量ベース）だけ添加される。より好ましくは、有機脂肪酸またはその塩は少なくとも約１５％、さらにより好ましくは少なくとも約２０％添加される。好ましくは、有機脂肪酸は、コポリマーおよび有機脂肪酸の全量に対して約５０％（重量ベース）まで添加される。より好ましくは、有機酸またはその塩は約４０％まで、さらにより好ましくは約３５％まで添加される。非揮発性（ｎｏｎ−ｖｏｌａｔｉｌｅ）、非移行性（ｎｏｎ−ｉｍｉｇｒａｔｅ）の有機脂肪酸は、好ましくは、１または複数の脂肪族の、単官能性、飽和または不飽和の、３６個未満の炭素原子を有する、有機脂肪酸またはその塩である。
【０１１６】
脂肪酸／脂肪酸塩の改質プロセスは当技術分野で知られている。例えば、改質された高中和のソフト弾力性の酸コポリマーアイオノマーは、つぎの（ａ）および（ｂ）により製造できる。
（ａ）（１）柔軟化モノマーまたは他の手段を添加して結晶性を破壊させた、エチレン、β−エチレン系不飽和Ｃ３−８カルボン酸コポリマーまたはそのメルトプロセス可能なアイオノマーに、（２）実質的に弾力性を増強させ残存のエチレン結晶性を破壊（好ましくは除去）するにたる非揮発性、非移行性の有機酸を、同時に、または順次にメルトブレンドし、同時にまた順次に、
（ｂ）すべての酸部分（酸コポリマー中の酸部分、および非揮発性、非移行性有機酸が有機酸であればその有機酸中の酸部分を含む）の中和レベルを７０％以上、好ましくは８０％以上、より好ましくは９０％以上、最も好ましくは１００％以上のレベルにするのに十分な量のカチオン源を添加する。
【０１１７】
組成物中のＸ対Ｙの重量比は少なくとも約１：２０である。好ましくは、Ｘ対Ｙの重量比は少なくとも約１：１５であり、より好ましくは約１：１０である。さらに組成物中のＸ対Ｙの重量比は約１：１．６７までであり、より好ましくは、約１：２までである。最も好ましくは、組成物中のＸ対Ｙの重量比は約１：２．２までである。具体的な酸コポリマーはエチレン／（メタ）アクリル酸／ｎ−ブチル（メタ）アクリレート、エチレン／（メタ）アクリル酸／イソ−ブチル（メタ）アクリレート、エチレン／（メタ）アクリル酸／メチル（メタ）アクリレート、およびエチレン／（メタ）アクリル酸／メチル（メタ）アクリレートターポリマーである。
【０１１８】
オプションのフィラーは、約４ｇ／ｃｍ３を上回る密度、好ましくは５ｇ／ｃｍ３を上回る密度の無機物であってよく、組成物の全重量を基準にして０から約６０重量％の間の量だけ存在する。有益なフィラーの例は、酸化亜鉛、硫化バリウム、ケイ酸鉛、炭化タングステン、その他、ゴルフボールに用いられる周知の他のフィラーである。フィラー材料は非反応性またはほとんど非反応性であって、かつ硬質化させたり圧縮を大きくしたりするものでなく、また著しく反発係数を減少させたりしないことが好ましい。付加的なオプションの添加物は、酸コポリマーワックス（例えばＡｌｌｉｅｄ  ｗａｘ  ＡＣ１４３で、これはエチレン／１６−１８％アクリル酸コポリマーで、平均分子量が２０４０と考えられている）であり、これは、フィラー材料（例えばＺｎＯ）とエチレンコポリマーの酸部分との間の反応を阻止するのに役立つ。他のオプションの添加物はＴｉＯ２であり、これは漂白剤、光沢剤、界面活性剤、処理助剤として用いられる。
【０１１９】
外側カバー層は上に列挙した材料のいずれを用いても製造できるけれども、外側カバーは、好ましくは、ポリウレタン、ポリ尿素、またはエポキシ配合物を含み、これは、一般的に、少なくとも１つのポリイソシアネート、少なくとも１つのテレチェリック（ｔｅｌｅｃｈｅｌｉｃ）ポリアール、および少なくとも１つの硬化剤の反応生成物を有する。適切な外側カバー配合物は、熱可塑性または熱硬化性ポリウレタンおよび熱可塑性または熱硬化性ポリ尿素を含み、これは、例えば、本出願人に係る米国特許出願１０／８５９５３７すなわち米国特許出願公開２００５／０００４３２５に開示されているものであり、当該特許出願の内容は参照してここに組み入れる。
【０１２０】
製造されたゴルフボールのＣｏＲは典型的には約０．７より大きく、好ましくは約０．７５より大きく、より好ましくは約０．７８より大きく、最も好ましくは約０．８より大きい。ゴルフボールのＡｔｔｉ圧縮は典型的には少なくとも約４０、好ましくは約５０〜約１２０、より好ましくは約６０〜約１００である。ゴルフボールのディンプル領域は、典型的には、約６０パーセントを超え、好ましくは約６５パーセントを越え、より好ましくは約７５パーセントを越える。外側カバーの材料硬度は、ＡＳＴＭ−Ｄ２２４０により測定され、約４５ショアＤ未満、好ましくは約４０ショアＤ未満、より好ましくは約２５〜約４０ショアＤの間、最も好ましくは約３０〜約４０ショアＤの間であってよい。代替的には、外側カバーの材料の材料硬度は、約６０ショアＤ未満、好ましくは約５５ショアＤ未満、より好ましくは約４０〜約５５ショアＤの間であってよい。中間層または内側カバー層の材料硬度は、好ましくは、約７０ショアＤ未満、より好ましくは約３０〜約７０ショアＤの間、最も好ましくは約５０〜約６５ショアＤの間である。
【０１２１】
コアまたはセンタのＡｔｔｉ圧縮は１００未満、好ましく９０未満、より好ましくは４０〜８の間、最も好ましくは５０〜７０の間であってよい。代替的な、低圧縮の実施例では、コアまたはセンタの圧縮は２５未満であってよい。コアの全体の外側径は、１．６５０インチ以下、好ましく１．６２０インチ以下、より好ましくは１．５００インチ〜１．６２０インチの間、最も好ましくは１．５４０インチ〜１．５９０インチの間であってよい。ゴルフボールの中間層または内側カバー層の外側径は、好ましく１．５８０インチ〜１．６４０インチの間、より好ましくは１．５９０〜１．６３０インチの間、最も好ましくは１．６００インチ〜１．６３０インチの間である。ゴルフボールの径は、好ましく１．６８０インチ〜１．８００インチ、より好ましくは１．６８０インチ〜１．７６０インチ、最も好ましく１．６８０インチ〜１．７４０インチである。
【０１２２】
ここに開示された種々の添加物およびこのような添加物を有する配合物はゴルフ用品、例えば、パター、アイアンおよびウッドのようなゴルフクラブのインサート、およびゴルフシューズおよびその部品に採用してもよい。
【０１２３】
ここに説明した発明の事例的な実施例はこの発明の好ましい実施例を満たすことは明らかであるが、種々の変更や他の実施例を当業者が想到できることを理解されたい。そのような変更の例は上述した数値の若干の変更を含む。したがって、上述の数値および特許請求の範囲の数値がそのような数値を含み、また上述した、また特許請求の範囲に記載した値に近似され、また非常に接近した値を含む。したがって、特許請求の範囲は、そのような変更や他の実施例をすべてカバーするように意図されており、この発明の精神およびスコープの範囲に入ると理解されたい。
【外国語明細書】
2007007427.tif 000016
2007007427.tif 000017
2007007427.tif 000018
2007007427.tif 000019
2007007427.tif 000020
2007007427.tif 000021
2007007427.tif 000022
2007007427.tif 000023
2007007427.tif 000024
2007007427.tif 000025
2007007427.tif 000026
2007007427.tif 000027
2007007427.tif 000028
2007007427.tif 000029
2007007427.tif 000030
2007007427.tif 000031
2007007427.tif 000032
2007007427.tif 000033
2007007427.tif 000034
2007007427.tif 000035
2007007427.tif 000036
2007007427.tif 000037
2007007427.tif 000038
2007007427.tif 000039
2007007427.tif 000040
2007007427.tif 000041
2007007427.tif 000042
2007007427.tif 000043
2007007427.tif 000044
2007007427.tif 000045
2007007427.tif 000046
2007007427.tif 000047
2007007427.tif 000048
2007007427.tif 000049
2007007427.tif 000050
2007007427.tif 000051
2007007427.tif 000052
2007007427.tif 000053
2007007427.tif 000054
2007007427.tif 000055
2007007427.tif 000056
2007007427.tif 000057
2007007427.tif 000058
2007007427.tif 000059
2007007427.tif 000060
Ｃｌａｉｍｓ
2007007427.tif 000061
2007007427.tif 000062
2007007427.tif 000063
2007007427.tif 000064
１．Ａｂｓｔｒａｃｔ
2007007427.tif 000065
２．Ｒｅｐｒｅｓｅｎｔａｔｉｖｅ  Ｄｒａｗｉｎｇ
なし